(57)【要約】    本開示は、積層体を提供する。積層体は、第１のフィルムと第２のフィルムとを含み、第１のフィルムは第２のフィルムに積層されている。第１のフィルムは、（Ａ）エチレン系ポリマー、ならびに（Ｂ）（ｉ）３０，０００ｇ／モル〜３００，０００ｇ／ｍｏｌ未満の数平均分子量（Ｍｎ）を有する第１のポリジメチルシロキサン、および（ｉｉ）３００，０００ｇ／ｍｏｌ〜２，０００，０００ｇ／ｍｏｌの数平均分子量（Ｍｎ）を有する第２のポリジメチルシロキサンを含有するスリップ剤ブレンド、を含有するシーラント層を含む。  【選択図】なし【特許請求の範囲】
【請求項１】
第１のフィルムであって、
シーラント層であって、
（Ａ）エチレン系ポリマー、
（Ｂ）スリップ剤ブレンドであって、
（ｉ）３０，０００ｇ／ｍｏｌ〜３００，０００ｇ／ｍｏｌ未満の数平均分子量（Ｍｎ）を有する第１のポリジメチルシロキサン（ＰＤＭＳ）、
（ｉｉ）３００，０００ｇ／ｍｏｌ〜２，０００，０００ｇ／ｍｏｌの数平均分子量（Ｍｎ）を有する第２のポリジメチルシロキサン（ＰＤＭＳ）、を含む、スリップ剤ブレンドを含むシーラント層を含む、第１のフィルムと、
第２フィルムと、を含む、積層体であって、前記第１のフィルムが、第２のフィルムに積層されている、積層体。
【請求項２】
前記第１のＰＤＭＳが、３０，０００ｇ／ｍｏｌ〜５０，０００ｇ／ｍｏｌ未満のＭｎを有し、前記第２のＰＤＭＳが、３００，０００ｇ／ｍｏｌ〜５５０，０００ｇ／ｍｏｌのＭｎを有する、請求項１に記載の積層体。
【請求項３】
前記スリップ剤ブレンドが、
前記スリップ剤ブレンドの総重量に基づいて、（ｉ）１重量％〜５０重量％未満の前記第１のＰＤＭＳ、および
（ｉｉ）５０重量％超〜９９重量％の前記第２のＰＤＭＳ、を含む、請求項１または２に記載の積層体。
【請求項４】
前記エチレン系ポリマーが、エチレン／α−オレフィンコポリマーである、請求項１〜３のいずれかに記載の積層体。
【請求項５】
前記シーラント層が、前記シーラント層の総重量に基づいて、０．１重量％〜５．０重量％の前記スリップ剤ブレンドを含む、請求項１〜４のいずれかに記載の積層体。
【請求項６】
前記シーラント層が、
前記シーラント層の総重量に基づいて、（ｉ）０．０１重量％〜２．５重量％未満の前記第１のＰＤＭＳ、および
（ｉｉ）０．０５重量％超〜４．９５重量％の前記第２のＰＤＭＳ、を含む、請求項１〜５のいずれかに記載の積層体。
【請求項７】
前記エチレン系ポリマーが、エチレンプラストマー／エラストマー、および低密度ポリエチレン（ＬＤＰＥ）を含む、請求項１〜６のいずれかに記載の積層体。
【請求項８】
前記第２のフィルムが、単層フィルムである、請求項１〜７のいずれかに記載の積層体。
【請求項９】
前記第２のフィルムが、ポリエチレンテレフタレート（ＰＥＴ）、エチレンビニルアルコール（ＥＶＯＨ）コポリマー、ポリアミド、またはそれらの組み合わせからなる群から選択される成分を含む層を含む、請求項１〜８のいずれかに記載の積層体。
【請求項１０】
前記第１のフィルムおよび前記第２のフィルムと接触している接着層をさらに含む、請求項１〜９のいずれかに記載の積層体。
【請求項１１】
前記接着層が、ポリエーテル接着剤、ポリウレタン接着剤、またはそれらの組み合わせからなる群から選択される接着剤を含む、請求項１０に記載の積層体。
【請求項１２】
前記接着層が、ポリエーテル系ポリウレタン接着剤を含み、前記積層体が、１２ｍ／分で０．２０〜０．５５のＣＯＦを有する、請求項１０または１１のいずれかに記載の積層体。
【請求項１３】
前記接着層が、ポリエステル系ポリウレタン接着剤を含み、前記積層体が、１２ｍ／分で０．２０〜０．５０のＣＯＦを有する、請求項１０または１１のいずれかに記載の積層体。
【請求項１４】
前記第１のフィルムが、前記シーラント層と接触するコア層、および前記コア層と接触する剥離層を含む、多層フィルムである、請求項１〜１３のいずれかに記載の積層体。
【請求項１５】
前記第１のフィルムであって、
前記シーラント層であって、
（Ａ）エチレン系ポリマー、
（Ｂ）前記スリップ剤ブレンドであって、
（ｉ）１重量％〜５０重量％未満の前記第１のＰＤＭＳ、
（ｉｉ）５０重量％超〜９９重量％の前記第２のＰＤＭＳ、を含む前記スリップ剤ブレンド、を含む、前記シーラント層、
前記シーラント層と接触しているコア層であって、線状低密度ポリエチレン（ＬＬＤＰＥ）、低密度ポリエチレン（ＬＤＰＥ）、およびそれらの組み合わせからなる群から選択される、第２のエチレン系ポリマーを含む、コア層、
前記コア層と接触している剥離層であって、線状低密度ポリエチレン（ＬＬＤＰＥ）、低密度ポリエチレン（ＬＤＰＥ）、およびそれらの組み合わせからなる群から選択される、第３のエチレン系ポリマーを含む、剥離層、を含む、前記第１のフィルムと、
ポリエチレンテレフタレート（ＰＥＴ）を含む層を含む、前記第２のフィルムと、を含み、
前記シーラント層の最も外側の表面が、前記積層体の最も外側の表面であり、前記積層体が、１２ｍ／分で０．５５未満の摩擦係数を有する、請求項１４に記載の積層体。
【発明の詳細な説明】
【背景技術】
【０００１】
本開示は、エチレン系ポリマーおよびスリップ剤を含有するシーラント層を有するフィルムを備えた積層体に関する。
【０００２】
エチレン系ポリマーから形成されたフィルム層は、例えば食品包装および特殊包装を含む、多様な用途の積層体のフィルムに使用されている。エチレン系ポリマーの外側積層体層は、製造ラインまたは包装ラインなどで積層体を効率的に加工するために、低摩擦係数（ＣＯＦ）（例えば０．３５未満）を必要とする。低ＣＯＦを達成するために、典型的には、エチレン系ポリマー外層にスリップ剤が添加される。従来のスリップ剤は、エルカミドおよびオレアミドなどの不飽和脂肪酸アミドを含み、これらは積層体の表面に移動することによって積層体のＣＯＦを低下させることが知られている。しかしながら、時間、高温、高圧、およびさまざまな変換プロセスなどの異なる環境条件下で、従来の移動性スリップ剤を使用して一貫した低ＣＯＦを維持することは困難である。
【０００３】
当技術分野は、高速包装ラインで使用することができるエチレン系ポリマー組成物を含むフィルムを備えた積層体の必要性を認識している。当技術分野はまた、移動性スリップ剤なしで低ＣＯＦ（例えば０．３５未満）を呈するエチレン系ポリマー組成物を含むフィルムを備えた積層体の必要性も認識している。
【発明の概要】
【０００４】
本開示は、積層体を提供する。積層体は、第１のフィルムと第２のフィルムとを含み、第１のフィルムは第２のフィルムに積層されている。第１のフィルムは、（Ａ）エチレン系ポリマー、ならびに（Ｂ）（ｉ）３０，０００ｇ／モル〜３００，０００ｇ／モル未満の数平均分子量（Ｍｎ）を有する第１のポリジメチルシロキサン、および（ｉｉ）３００，０００ｇ／モル〜２，０００，０００ｇ／モルの数平均分子量（Ｍｎ）を有する第２のポリジメチルシロキサンを含有するスリップ剤ブレンド、を含有するシーラント層を含む。
【０００５】
定義
元素周期表へのいずれの参照も、ＣＲＣ  Ｐｒｅｓｓ，Ｉｎｃ．，１９９０−１９９１によって出版されたものへの参照である。この周期表の元素の族への参照は、族の番号付与の新しい表記法による。
【０００６】
米国特許慣行の目的のため、いかなる参照される特許、特許出願、または刊行物の内容も、特に定義の開示（本開示に具体的に提供されるいかなる定義とも矛盾しない程度において）および当該技術分野の一般知識に関して、それらの全体が参照により組み込まれる（またはその米国版に相当するものが、参照により同様に組み込まれる）。
【０００７】
本明細書に開示されている数値範囲は、下限値および上限値を含む、下限値から上限値の全ての値を含む。明確な数値（例えば、１もしくは２、または３〜５、または６、または７）を含む範囲については、任意の２つの明確な数値間の任意の部分範囲が含まれる（例えば、１〜２、２〜６、５〜７、３〜７、５〜６など）。
【０００８】
相反する記載がない限り、文脈から黙示的でない限り、または当該技術分野で慣習的でない限り、全ての部およびパーセントは重量に基づき、全ての試験方法は本開示の出願日時点で最新のものである。
【０００９】
用語「アルケニル」（または「アルケニル基」）は、アルケン基から１個の水素原子を除去することによって、脂肪族炭化水素から誘導される有機ラジカルを指す。アルケニル基の非限定的な例は、ビニル基である。「ビニル基」は、−ＣＨ＝ＣＨ２基である。
【００１０】
「アルコキシ」（または「アルコキシ基」）は、−ＯＺ１ラジカルを指し、代表的なＺ１としては、アルキル、置換アルキル、シクロアルキル、置換シクロアルキル、ヘテロシクロアルキル、置換ヘテロシクロアルキル、シリル基、およびそれらの組み合わせが挙げられる。好適なアルコキシラジカルの非限定的な例としては、メトキシ、エトキシ、ベンジルオキシ、およびｔ−ブトキシが挙げられる。
【００１１】
用語「アルキル」（または「アルキル基」）は、脂肪族炭化水素から１個の水素原子を除去することによって誘導される、有機ラジカルを指す。アルキル基は、直鎖状、分枝鎖状、環状、またはそれらの組み合わせであり得る。用語「置換アルキル」は、少なくとも１つの水素原子が、少なくとも１つのヘテロ原子を含む置換基で置換されているアルキルを指す。ヘテロ原子としては、Ｏ、Ｎ、Ｐ、およびＳが挙げられるが、それらに限定されない。置換基としては、ハライド、ＯＲ’、ＮＲ’２、ＰＲ’２、Ｐ（＝Ｏ）Ｒ’２、ＳｉＲ’３が挙げられるが、それらに限定されず、各Ｒ’は独立してＣ１−Ｃ２０ヒドロカルビル基である。
【００１２】
用語「アルキニル」（または「アルキニル基」）は、アルキン基から１個の水素原子を除去することによって、脂肪族炭化水素から誘導される有機ラジカルを指す。
【００１３】
用語「アリール」（または「アリール基」）は、芳香族炭化水素から１個の水素原子を除去することによって誘導される、有機ラジカルを指す。アリール基は、単環式および／または縮合環系であってもよく、その各環が好適には５〜７個、好ましくは５または６個の原子を含有する。２つ以上のアリール基が単結合（複数可）を介して結合している構造も含まれる。具体的な例には、限定されないが、フェニル、トリル、ナフチル、ビフェニル、アントリル、インデニル、フルオレニル、ベンゾフルオレニル、フェナントリル、トリフェニレニル、ピレニル、ペリレニル、クリセニル、ナフタセニル、フルオランテニル等が含まれる。用語「置換アリール」は、少なくとも１つの水素原子が、少なくとも１つのヘテロ原子を含む置換基で置換されているアリールを指す。ヘテロ原子としては、Ｏ、Ｎ、Ｐ、およびＳが挙げられるが、それらに限定されない。置換基としては、ハライド、ＯＲ’、ＮＲ’２、ＰＲ’２、Ｐ（＝Ｏ）Ｒ’２、ＳｉＲ’３が挙げられるが、それらに限定されず、各Ｒ’は独立してＣ１−Ｃ２０ヒドロカルビル基である。
【００１４】
本明細書で使用される「ブレンド」または「ポリマーブレンド」という用語は、２種以上のポリマーのブレンドである。このようなブレンドは、相溶性であっても、そうでなくてもよい（分子レベルで相分離していない）。このようなブレンドは、相分離していても、していなくてもよい。このようなブレンドは、透過電子分光法、光散乱、Ｘ線散乱、および当該技術分野において既知の他の方法から決定される、１つ以上のドメイン構成を含有していても、していなくてもよい。
【００１５】
「組成物」という用語は、組成物を構成する材料の混合物、ならびに組成物の材料から形成された反応生成物および分解生成物を指す。
【００１６】
「含む（ｃｏｍｐｒｉｓｉｎｇ）」、「含む（ｉｎｃｌｕｄｉｎｇ）」、「有する（ｈａｖｉｎｇ）」という用語、およびそれらの派生語は、それが具体的に開示されているかどうかにかかわらず、任意の追加の成分、工程、または手順の存在を除外することを意図しない。いかなる疑義も回避するために、「含む（ｃｏｍｐｒｉｓｉｎｇ）」という用語の使用を通して請求される全ての構成要素は、特段の記述がない限り、ポリマーであるか、ポリマーでないかに関わらず、任意の追加の添加剤、補助剤、または化合物を含んでもよい。その一方、「から本質的になる（ｃｏｎｓｉｓｔｉｎｇ  ｅｓｓｅｎｔｉａｌｌｙ  ｏｆ）」という用語は、操作性に必須ではないものを除き、いかなる後続の列挙の範囲から他の任意の構成要素、ステップ、または手順を考慮しない。「からなる（ｃｏｎｓｉｓｔｉｎｇ  ｏｆ）」という用語は、具体的に描写または列挙されていない任意の構成要素、ステップ、または手順を考慮しない。「または（ｏｒ）」という用語は、特段の記述がない限り、列挙されたメンバーを個別におよび任意の組み合わせを指す。単数形の使用には、複数形の使用が含まれ、逆の場合も同じである。
【００１７】
「シクロアルキル」は、単環または複数の縮合環を有する飽和環状非芳香族炭化水素ラジカルである。好適なシクロアルキルラジカルの非限定的な例としては、シクロペンチル、シクロヘキシル、シクロオクチル、ビシクロオクチルなどが挙げられる。特定の実施形態では、シクロアルキルは、３〜２００個の炭素原子、３〜５０個の炭素原子、または３〜２０個の炭素原子を有する。
【００１８】
「エチレン系ポリマー」は、（重合性モノマーの総量に基づいて）５０重量パーセント超の重合エチレンモノマーを含み、任意選択により、少なくとも１つのコモノマーを含み得るポリマーである。エチレン系ポリマーは、エチレンホモポリマー、およびエチレンコポリマー（エチレンおよび１つ以上のコモノマーに由来する単位を意味する）を含む。「エチレン系ポリマー」および「ポリエチレン」という用語は、同義に使用され得る。エチレン系ポリマー（ポリエチレン）の非限定的な例としては、低密度ポリエチレン（ＬＤＰＥ）および直鎖状ポリエチレンが挙げられる。直鎖状ポリエチレンの非限定的な例としては、直鎖状低密度ポリエチレン（ＬＬＤＰＥ）、超低密度ポリエチレン（ＵＬＤＰＥ）、極低密度ポリエチレン（ＶＬＤＰＥ）、多成分エチレン系コポリマー（ＥＰＥ）、エチレン／α−オレフィンマルチブロックコポリマー（オレフィンブロックコポリマー（ＯＢＣ）としても知られる）、シングルサイト触媒直鎖状低密度ポリエチレン（ｍ−ＬＬＤＰＥ）、実質的に直鎖状または直鎖状のプラストマー／エラストマー、および高密度ポリエチレン（ＨＤＰＥ）が挙げられる。一般に、ポリエチレンは、チーグラーナッタ触媒等の不均一触媒系、４族遷移金属およびメタロセン、非メタロセン金属中心、ヘテロアリール、ヘテロ原子アリールオキシエーテル、ホスフィンイミン等の配位子構造を含む均一触媒系を使用して、気相流動床反応器、液相スラリープロセス反応器、または液相溶液プロセス反応器で生成され得る。不均一触媒および／または均一触媒の組み合わせもまた、単一反応器または二重反応器構成のいずれにおいても使用され得る。
【００１９】
「エチレンプラストマー類／エラストマー類」は、エチレンから誘導された単位および少なくとも１つのＣ３〜Ｃ１０α−オレフィンコモノマー、または少なくとも１つのＣ４〜Ｃ８α−オレフィンコモノマー、または少なくとも１つのＣ６〜Ｃ８α−オレフィンコモノマーから誘導される単位を含む均一短鎖分岐分布を含有する実質的に直鎖、または直鎖エチレン／α−オレフィンコポリマー類である。エチレンプラストマー／エラストマーは、０．８７０ｇ／ｃｃ、または０．８８０ｇ／ｃｃ、または０．８９０ｇ／ｃｃ〜０．９００ｇ／ｃｃ、または０．９０２ｇ／ｃｃ、または０．９０４ｇ／ｃｃ、または０．９０９ｇ／ｃｃ、または０．９１０ｇ／ｃｃ、または０．９１７ｇ／ｃｃの密度を有する。エチレンプラストマー／エラストマーの非限定的な例としては、ＡＦＦＩＮＩＴＹ（商標）プラストマーおよびエラストマー（Ｔｈｅ  Ｄｏｗ  Ｃｈｅｍｉｃａｌ  Ｃｏｍｐａｎｙから入手可能）、ＥＸＡＣＴ（商標）プラストマー（ＥｘｘｏｎＭｏｂｉｌ  Ｃｈｅｍｉｃａｌから入手可能）、Ｔａｆｍｅｒ（商標）（Ｍｉｔｓｕｉから入手可能）、Ｎｅｘｌｅｎｅ（商標）（ＳＫ  Ｃｈｅｍｉｃａｌｓ  Ｃｏ．から入手可能）、およびＬｕｃｅｎｅ（商標）（ＬＧ  Ｃｈｅｍ  Ｌｔｄ．から入手可能）が挙げられる。
【００２０】
「ヘテロ原子」は、炭素または水素以外の原子である。好適なヘテロ原子の非限定的な例には、Ｆ、Ｃｌ、Ｂｒ、Ｎ、Ｏ、Ｐ、Ｂ、Ｓ、Ｓｉ、Ｓｂ、Ａｌ、Ｓｎ、Ａｓ、Ｓｅ、およびＧｅが含まれる。
【００２１】
「高密度ポリエチレン」（または「ＨＤＰＥ」）は、少なくとも１つのＣ４〜Ｃ１０α−オレフィンコモノマー、またはＣ４〜Ｃ８α−オレフィンコモノマー、および０．９４ｇ／ｃｃ超、または０．９４５ｇ／ｃｃ、または０．９５ｇ／ｃｃ、または０．９５５ｇ／ｃｃ〜０．９６ｇ／ｃｃ、または０．９７ｇ／ｃｃ、または０．９８ｇ／ｃｃの密度を有するエチレンホモポリマーまたはエチレン／α−オレフィンコポリマーである。ＨＤＰＥは、単峰性コポリマーまたは多峰性コポリマーであり得る。「単峰性エチレンコポリマー」は、分子量分布を示すゲル浸透クロマトグラフィー（ＧＰＣ）において１つの明確なピークを有するエチレン／Ｃ４〜Ｃ１０α−オレフィンコポリマーである。「多峰性エチレンコポリマー」は、分子量分布を示すＧＰＣ中に少なくとも２つの異なるピークを有するエチレン／Ｃ４〜Ｃ１０α−オレフィンコポリマーである。多峰性は、２つのピークを有するコポリマー（二峰性）ならびに３つ以上のピークを有するコポリマーを含む。ＨＤＰＥの非限定的な例は、ＤＯＷ（商標）高密度ポリエチレン（ＨＤＰＥ）樹脂（Ｄｏｗ  Ｃｈｅｍｉｃａｌ  Ｃｏｍｐａｎｙから市販されている）、ＥＬＩＴＥ（商標）強化ポリエチレン樹脂（Ｄｏｗ  Ｃｈｅｍｉｃａｌ  Ｃｏｍｐａｎｙから市販されている）、ＣＯＮＴＩＮＵＵＭ（商標）二峰性ポリエチレン樹脂（Ｄｏｗ  Ｃｈｅｍｉｃａｌ  Ｃｏｍｐａｎｙから市販されている）、ＬＵＰＯＬＥＮ（商標）（Ｌｙｏｎｄｅｌｌ  Ｂａｓｅｌｌから市販されている）、並びにＢｏｒｅａｌｉｓ、Ｉｎｅｏｓ、およびＥｘｘｏｎＭｏｂｉｌからのＨＤＰＥ製品を含む。
【００２２】
「炭化水素」は、水素および炭素原子のみを含有する化合物である。炭化水素は、（ｉ）分枝鎖状または非分枝鎖状、（ｉｉ）飽和または不飽和、（ｉｉｉ）環式または非環式、および（ｉｖ）（ｉ）〜（ｉｉｉ）の任意の組み合わせであり得る。炭化水素の非限定的な例としては、アルカン、アルケン、およびアルキンが挙げられる。
【００２３】
「独立して」または「各々が独立して選択される」等の用語は、標的グループ内の各々の個々のメンバーに対する要素の別個の選択を指す。例えば、用語「化合物１〜化合物５の各々について、独立してＲ１〜Ｒ５が、各々独立してメチル、エチル、およびプロピルから選択される」とは、（ｉ）各化合物１〜５に対する所与の置換基Ｒ１〜Ｒ５の特性が、別個かつ個々のものである（すなわち、化合物１のＲ１（メチル）は、化合物２、３、４、または５のＲ１（メチル、エチル、またはプロピル）と同じかまたは異なる要素であり得る）、（ｉｉ）置換基Ｒ１〜Ｒ５の選択は、各個々の置換基で別個である（すなわち、Ｒ１（エチル）は、Ｒ２、Ｒ３、Ｒ４、およびＲ５（メチル、エチル、またはプロピル）に対して同じかまたは異なる要素であり得る）、ことを示す。
【００２４】
「インターポリマー」は、少なくとも２つの異なるモノマーの重合によって調製されるポリマーである。この総称は、２つの異なるモノマーから調製されるポリマーを指すために通常用いられるコポリマー、および３つ以上の異なる種類のモノマーから調製されるポリマー、例えばターポリマー、テトラポリマー等を含む。
【００２５】
「低密度ポリエチレン」（または「ＬＤＰＥ」）は、エチレンホモポリマー、または０．９１５ｇ／ｃｃ〜０．９４０ｇ／ｃｃの密度を有し、かつ広いＭＷＤを有する長鎖分岐を含有する少なくとも１つのＣ３〜Ｃ１０α−オレフィン、好ましくはＣ３〜Ｃ４を含むエチレン／α−オレフィンコポリマーからなる。ＬＤＰＥは、通常、高圧フリーラジカル重合（フリーラジカル開始剤を有する管状反応器またはオートクレーブ）によって生産される。ＬＤＰＥの非限定的な例としては、ＭａｒＦｌｅｘ（商標）（Ｃｈｅｖｒｏｎ  Ｐｈｉｌｌｉｐｓ）、ＬＵＰＯＬＥＮ（商標）（ＬｙｏｎｄｅｌｌＢａｓｅｌｌ）、ならびにＢｏｒｅａｌｉｓ、Ｉｎｅｏｓ、ＥｘｘｏｎＭｏｂｉｌなどからのＬＤＰＥ製品が挙げられる。
【００２６】
「直鎖低密度ポリエチレン」（または「ＬＬＤＰＥ」）は、エチレンから誘導された単位および少なくとも１つのＣ３〜Ｃ１０α−オレフィンコモノマーまたは少なくとも１つのＣ４〜Ｃ８α−オレフィンコモノマー、または少なくとも１つのＣ６〜Ｃ８α−オレフィンコモノマーから誘導される単位を含む不均一短鎖分岐分布を含有する直鎖エチレン／α−オレフィンコポリマーである。ＬＬＤＰＥは、従来のＬＤＰＥとは対照的に、たとえあったとしても少しの長鎖分岐を特徴とする。ＬＬＤＰＥは、０．９１０ｇ／ｃｃ、または０．９１５ｇ／ｃｃ、または０．９２０ｇ／ｃｃ、または０．９２５ｇ／ｃｃ〜０．９３０ｇ／ｃｃ、または０．９３５ｇ／ｃｃ、または０．９４０ｇ／ｃｃの密度を有する。ＬＬＤＰＥの非限定的な例としては、ＴＵＦＬＩＮ（商標）直鎖状低密度ポリエチレン樹脂（Ｔｈｅ  Ｄｏｗ  Ｃｈｅｍｉｃａｌ  Ｃｏｍｐａｎｙから入手可能）、ＤＯＷＬＥＸ（商標）ポリエチレン樹脂（Ｔｈｅ  Ｄｏｗ  Ｃｈｅｍｉｃａｌ  Ｃｏｍｐａｎｙから入手可能）、およびＭＡＲＬＥＸ（商標）ポリエチレン（Ｃｈｅｖｒｏｎ  Ｐｈｉｌｌｉｐｓから入手可能）が挙げられる。
【００２７】
「多成分エチレン系コポリマー」（または「ＥＰＥ」）は、エチレンから誘導される単位と、特許参考文献ＵＳＰ６，１１１，０２３、ＵＳＰ５，６７７，３８３およびＵＳＰ６，９８４，６９５に記載されているような少なくとも１つのＣ３〜Ｃ１０α−オレフィンコモノマー、または少なくとも１つのＣ４〜Ｃ８α−オレフィンコモノマー、または少なくとも１つのＣ６〜Ｃ８α−オレフィンコモノマーから誘導される単位を含む。ＥＰＥ樹脂は、０．９０５ｇ／ｃｃ、または０．９０８ｇ／ｃｃ、または０．９１２ｇ／ｃｃ、または０．９２０ｇ／ｃｃから、０．９２６ｇ／ｃｃ、または０．９２９ｇ／ｃｃ、または０．９４０ｇ／ｃｃ、または０．９６２ｇ／ｃｃの密度を有する。ＥＰＥ樹脂の非限定的な例は、ＥＬＩＴＥ（商標）強化ポリエチレン（Ｄｏｗ  Ｃｈｅｍｉｃａｌ  Ｃｏｍｐａｎｙから市販されている）、ＥＬＩＴＥＡＴ（商標）先端技術樹脂（Ｄｏｗ  Ｃｈｅｍｉｃａｌ  Ｃｏｍｐａｎｙから市販されている）、ＳＵＲＰＡＳＳ（商標）ポリエチレン（ＰＥ）樹脂（Ｎｏｖａ  Ｃｈｅｍｉｃａｌｓから市販されている）、およびＳＭＡＲＴ（商標）（ＳＫ  Ｃｈｅｍｉｃａｌｓ  Ｃｏ．から市販されている）を含む。
【００２８】
「オレフィン系ポリマー」または「ポリオレフィン」は、（重合性モノマーの総量に基づいて）５０重量パーセント超の重合オレフィンモノマーを含むポリマーであり、任意選択により、少なくとも１つのコモノマーを含んでもよい。オレフィン系ポリマーの非限定的な例は、エチレン系ポリマーである。
【００２９】
「ポリマー」は、同一の種類または異なる種類であるかに関わらず、重合形態でポリマーを構成する複数のおよび／または繰り返しの「単位」または「ｍｅｒ単位」を提供するモノマーを重合することによって製造される化合物である。したがって、ポリマーという一般的な用語は、通常、１種類のみのモノマーから調製されるポリマーを指すために用いられる、ホモポリマーという用語、および、通常、少なくとも２種類のモノマーから調製されるポリマーを指すために用いられる、コポリマーという用語を包含する。また、例えば、ランダム、ブロック等の全ての形態のコポリマーも包含する。「エチレン／α−オレフィンポリマー」および「プロピレン／α−オレフィンポリマー」という用語は、それぞれ重合エチレンまたはプロピレンと、１つ以上の追加の重合性α−オレフィンモノマーとから調製される、上に説明するコポリマーを示す。ポリマーはしばしば、１つ以上の特定のモノマー「から作製される」、特定のモノマーもしくはモノマーの種類「に基づく」、または特定のモノマー含有量「を含有する」等として言及されるが、この文脈において、「モノマー」という用語は、非重合種ではなく、特定のモノマーの重合レムナントを指していることが理解されることに留意されたい。一般的に、本明細書においてポリマーは、対応するモノマーの重合形態である「単位」に基づくものとして言及される。
【００３０】
「シングルサイト触媒された直鎖低密度ポリエチレン」（または「ｍ−ＬＬＤＰＥ」）は、エチレンから誘導された単位および少なくとも１つのＣ３〜Ｃ１０α−オレフィンコモノマー、または少なくとも１つのＣ４〜Ｃ８α−オレフィンコモノマー、または少なくとも１つのＣ６〜Ｃ８α−オレフィンコモノマーから誘導される単位を含む不均一短鎖分岐分布を含有する直鎖エチレン／α−オレフィンコポリマー類である。ｍ−ＬＬＤＰＥは、０．９１３ｇ／ｃｃ、または０．９１８ｇ／ｃｃ、または０．９２０ｇ／ｃｃから、０．９２５ｇ／ｃｃ、または０．９４０ｇ／ｃｃまでの密度を有する。ｍ−ＬＬＤＰＥの非限定的な例としては、ＥＸＣＥＥＤ（商標）メタロセンＰＥ（ＥｘｘｏｎＭｏｂｉｌ  Ｃｈｅｍｉｃａｌから入手可能）、ＬＵＦＬＥＸＥＮ（商標）ｍ−ＬＬＤＰＥ（Ｌｙｏｎｄｅｌｌ  Ｂａｓｅｌｌから入手可能）、およびＥＬＴＥＸ（商標）ＰＦ  ｍ−ＬＬＤＰＥ（Ｉｎｅｏｓ  Ｏｌｅｆｉｎｓ＆Ｐｏｌｙｍｅｒｓから入手可能）が挙げられる。
【００３１】
「極低密度ポリエチレン」（または「ＵＬＤＰＥ」）および「超低密度ポリエチレン」（または「ＶＬＤＰＥ」）は、エチレンから誘導された単位および少なくとも１つのＣ３〜Ｃ１０α−オレフィンコモノマー、または少なくとも１つのＣ４〜Ｃ８α−オレフィンコモノマー、または少なくとも１つのＣ６〜Ｃ８α−オレフィンコモノマーから誘導される単位を含む不均一短鎖分岐分布を含有する直鎖エチレン／α−オレフィンコポリマーである。ＵＬＤＰＥおよびＶＬＤＰＥは各々、０．８８５ｇ／ｃｃ、または０．９０ｇ／ｃｃ〜０．９１５ｇ／ｃｃの密度を有する。ＵＬＤＰＥおよびＶＬＤＰＥの非限定的な例としては、ＡＴＴＡＮＥ（商標）超低密度ポリエチレン樹脂（Ｔｈｅ  Ｄｏｗ  Ｃｈｅｍｉｃａｌ  Ｃｏｍｐａｎｙから入手可能）およびＦＬＥＸＯＭＥＲ（商標）超低密度ポリエチレン樹脂（Ｔｈｅ  Ｄｏｗ  Ｃｈｅｍｉｃａｌ  Ｃｏｍｐａｎｙから入手可能）が挙げられる。
【００３２】
試験方法
１分当たり１００ミリメートル（ｍｍ／分）での摩擦係数（ＣＯＦ）は、ＩＳＯ８２９５（動的ＣＯＦ）に従って測定される。用いられる基板は、３０４ステンレス鋼である。
【００３３】
１分当たり１２メートル（ｍ／分）での摩擦係数（ＣＯＦ）は、その全内容が参照により本明細書に組み込まれる、国際公開第ＷＯ２０１１／０１９７８７号に記載されている「接線」ＣＯＦ試験装置を使用して測定される。試験中、試料フィルムロールまたは積層体ロールをスリッター巻き取り機に取り付け、接線ＣＯＦ試験装置に通し、スリッター巻き取り機駆動ローラーに戻す。試料の動きは、スリッター巻き取り機制御システムを使用して制御される。３０４ステンレス鋼の静的ローラー表面のラップ角度（β）は、０．５２ラジアンである。試料フィルムまたは積層体のシーラント層は、試験中に静的ローラー表面と接触している。動的ＣＯＦは、試料の線速度１２ｍ／分で試験される。ＣＯＦは、次の等式（Ａ）：Ｔ２＝Ｔ１ｅμβを使用する試料張力の測定を介して、Ａｍｏｎｔｏｎの法則を使用して決定され、式中、Ｔ１が、静的ローラーの周りに巻き付ける前の試料の張力であり、Ｔ２が、静的ローラーの周りに巻き付けた後の試料の張力であり、μがＣＯＦであり、βが静的ローラー表面全体にわたるラップ角度ラップ角度である。
【００３４】
密度は、ＡＳＴＭ  Ｄ７９２、方法Ｂに従って測定される。結果は、１立方センチメートル当たりのグラム（ｇ／ｃｃ）で記録される。
【００３５】
ｇ／１０分でのメルトインデックス（ＭＩ）（Ｉ２）は、ＡＳＴＭ  Ｄ−１２３８−０４（１９０℃／２．１６ｋｇ）を使用して測定される。
【００３６】
示差走査熱量測定（ＤＳＣ）
示差走査熱量測定（ＤＳＣ）を使用して、広範囲の温度にわたるポリマーの溶融、結晶化、およびガラス転移挙動を測定することができる。例えば、ＲＣＳ（冷蔵冷却システム）およびオートサンプラを備えたＴＡ  Ｉｎｓｔｒｕｍｅｎｔｓ  Ｑ１０００  ＤＳＣを使用し、この分析を行う。試験中、５０ｍｌ／分の窒素パージガス流を使用する。各試料を約１９０℃で薄フィルムに溶融圧縮し、次いで、溶融試料を室温（約２５℃）まで空冷する。３〜１０ｍｇ、直径６ｍｍの試験片を、冷却したポリマーから抽出し、秤量し、軽量アルミニウムパン（約５０ｍｇ）内に置き、圧着して閉じる。次いで、その熱的特性を決定するために分析を行った。
【００３７】
試料の熱挙動は、試料温度に上下の勾配を付けて熱流量対温度プロファイルを作成することによって決定される。熱履歴を除去するために、まず、試料を１８０℃まで急速に加熱し、３分間等温保持した。次に、試料を１０℃／分の冷却速度で−８０℃まで冷却し、−８０℃で３分間等温保持する。次いで、試料を１０℃／分の加熱速度で１８０℃まで加熱した（これは「第２の加熱」勾配である）。冷却曲線および第２の加熱曲線を記録する。決定した値は、外挿された融解の開始Ｔｍであり、外挿された結晶化の開始Ｔｃである。融解熱（Ｈｆ）（グラム当たりのジュールで）、以下の等式：結晶化度％＝（（Ｈｆ）／２９２Ｊ／ｇ）×１００を使用してポリエチレン試料の結晶化度％を計算し、以下の等式：結晶化度％＝（（Ｈｆ）／２９２Ｊ／ｇ）×１００を使用してポリプロピレン試料の結晶化度％を計算した。融解熱（Ｈｆ）およびピーク融解温度は、第２の熱曲線から報告する。ピーク結晶化温度は、冷却曲線から決定する。
【００３８】
まず、融解転移の開始と終了との間にベースラインを引くことによって、ＤＳＣ加熱曲線から融点Ｔｍを決定する。次いで、融解ピークの低温側のデータに接線を引く。この線がベースラインと交差する場所が、外挿された融解開始（Ｔｍ）である。これは、Ｔｈｅｒｍａｌ  Ｃｈａｒａｃｔｅｒｉｚａｔｉｏｎ  ｏｆ  Ｐｏｌｙｍｅｒｉｃ  Ｍａｔｅｒｉａｌｓ  ９２，２７７−２７８（Ｅｄｉｔｈ  Ａ．Ｔｕｒｉ  ｅｄ．，２ｄ  ｅｄ．１９９７）中のＢｅｒｎｈａｒｄ  Ｗｕｎｄｅｒｌｉｃｈ，Ｔｈｅ  Ｂａｓｉｓ  ｏｆ  Ｔｈｅｒｍａｌ  Ａｎａｌｙｓｉｓに記載されているとおりである。
【００３９】
ゲル浸透クロマトグラフィー（ＧＰＣ）
自動送達支援（ＲＡＤ）システムを備えた高温ゲル浸透クロマトグラフィー（ＧＰＣ）システムを、試料調製および試料注入に使用した。濃度検出器は、Ｐｏｌｙｍｅｒ  Ｃｈａｒ  Ｉｎｃ．（Ｖａｌｅｎｃｉａ，Ｓｐａｉｎ）からの赤外線検出器（ＩＲ−５）である。データ収集は、Ｐｏｌｙｍｅｒ  Ｃｈａｒ  ＤＭ１００データ取得ボックスを使用して実施する。担体溶媒は、１，２，４−トリクロロベンゼン（ＴＣＢ）である。このシステムは、Ａｇｉｌｅｎｔ製のオンライン溶媒脱ガスデバイスを備えている。カラム区画は、１５０℃で作動する。カラムは、４つのＭｉｘｅｄ  Ａ  ＬＳ３０ｃｍ、２０ミクロンカラムである。溶媒は、およそ２００ｐｐｍの２，６−ジ−ｔ−ブチル−４−メチルフェノール（「ＢＨＴ」）を含有する窒素パージした１，２，４−トリクロロベンゼン（ＴＣＢ）である。流量は、１．０ｍＬ／分であり、注入体積は、２００μｌである。穏やかに撹拌しながら、Ｎ２パージし、予熱したＴＣＢ（２００ｐｐｍのＢＨＴを含有する）中に試料を１６０℃で２．５時間溶解することによって、「２ｍｇ／ｍＬ」の試料濃度を調製する。
【００４０】
ＧＰＣカラムセットは、２０の狭い分子量分布のポリスチレン標準物を流すことによって較正する。標準物の分子量（「ＭＷ」）は、５８０ｇ／モル〜８，４００，０００ｇ／モルの範囲であり、標準物は、６つの「カクテル」混合物に含有されている。各標準混合物は、個々の分子量間で少なくとも１０の分離を有している。各ＰＳ標準物の換算ポリプロピレン分子量は、ポリプロピレンについてはＭａｒｋ−Ｈｏｕｗｉｎｋ係数（Ｔｈ．Ｇ．  Ｓｃｈｏｌｔｅ，Ｎ．Ｌ．Ｊ．Ｍｅｉｊｅｒｉｎｋ，Ｈ．Ｍ．Ｓｃｈｏｆｆｅｌｅｅｒｓ，＆Ａ．Ｍ．Ｇ．Ｂｒａｎｄｓ，Ｊ．Ａｐｐｌ．Ｐｏｌｙｍ．Ｓｃｉ．，２９，３７６３−３７８２（１９８４））、ポリスチレンについては（Ｅ．Ｐ．Ｏｔｏｃｋａ，Ｒ．Ｊ．Ｒｏｅ，Ｎ．Ｙ．Ｈｅｌｌｍａｎ，＆Ｐ．Ｍ．Ｍｕｇｌｉａ，Ｍａｃｒｏｍｏｌｅｃｕｌｅｓ，４，５０７（１９７１））、で報告された次の等式：
【数１】
2020523220.tif 000002
を使用することによって計算し、式中、Ｍｐｐが、ＰＰ換算ＭＷであり、ＭＰＳが、ＰＳ換算ＭＷであり、ｌｏｇ  ＫならびにＰＰおよびＰＳのＭａｒｋ−Ｈｏｕｗｉｎｋ係数の値が、以下に列挙される。
【００４１】
４次多項式当て嵌めを溶出体積の関数として使用して、対数分子量較正を生成する。数平均および重量平均分子量は、以下の等式：
【数２】
2020523220.tif 000003
に従って計算され、式中、ＷｆｉおよびＭｉが、それぞれ溶出成分ｉの重量分率および分子量である。
【００４２】
ＧＰＣ−トリプル検出器（ＰＤＭＳ  ＭｗおよびＭｎ測定）
ポリジメチルシロキサンの重量平均分子量（Ｍｗ）および数平均分子量（Ｍｎ）は、トリプル検出機能を使用してＧＰＣ（Ｖｉｓｃｏｔｅｋ（商標）ＧＰＣ  Ｍａｘ）によって測定される。Ｖｉｓｃｏｔｅｋ（商標）ＴＤＡ３０５ユニットは、示差屈折計、オンライン差圧粘度計、および低角度光散乱（ＬＡＬＳ：検出角度７°および９０°）が装備されている。移動相は、トルエンＨＰＬＣグレードである。カラムは、１ｍＬ／分の流量および３７分の実行時間で５ｆｒａｃｔｏｍの注入量のＶａｒｉａｎからの２つのＰＬ  Ｇｅｌ  Ｍｉｘｅｄ  Ｃ（７．５＊３００ｍｍ、５μｍ粒子径）、およびＶａｒｉａｎからの１つのＰＬＧｅｌ  ｇｕａｒｄカラム（７．５＊３００ｍｍ）である。カラムおよび検出器の温度は、４０°Ｃである。使用されるソフトウェアはＯｍｎｉｓｅｃ４．６．１（Ｖｉｓｃｏｔｅｋ（商標））である。
【００４３】
検出器は、既知の濃度の狭いポリスチレン標準物（Ｍｗ６８，１００ｇ／ｍｏｌ）の注入によって較正される。正しい実行パラメーターは、狭い分子量分布のポリスチレン標準物（ＰＳ７１Ｋ）を使用してチェックされる。検出器の較正を検証するには、分子量平均が統計的プロセス管理（ＳＰＣ）チャート内なければならない。典型的なＧＰＣ３の精度および正確性（屈折率の増分に依存する）は、およそ２〜３％である。
【発明を実施するための形態】
【００４４】
本開示は、積層体を提供する。積層体は、第１のフィルムと第２のフィルムとを含み、第１のフィルムは第２のフィルムに積層されている。第１のフィルムは、（Ａ）エチレン系ポリマー、ならびに（Ｂ）（ｉ）３０，０００ｇ／モル〜３００，０００ｇ／モル未満の数平均分子量（Ｍｎ）を有する第１のポリジメチルシロキサン、および（ｉｉ）３００，０００ｇ／モル〜２，０００，０００ｇ／モルの数平均分子量（Ｍｎ）を有する第２のポリジメチルシロキサンを含有するスリップ剤ブレンド、を含有するシーラント層を含む。
【００４５】
第１のフィルム
積層体は、第１のフィルムを含む。第１のフィルムは、シーラント層を含む。
【００４６】
第１のフィルムは、単層フィルムであっても多層フィルムであってもよい。第１の多層フィルムは、２つの層、または３つ以上の層を含有する。例えば、第１の多層フィルムは、２、３、４、５、６、７、８、９、１０、１１、またはそれ以上の層を有し得る。一実施形態では、第１の多層フィルムは、２層のみ、または３層のみを含有する。一実施形態では、第１のフィルムは、シーラント層、コア層、および剥離層を備えた多層フィルムであり、コア層がシーラント層と接触し、剥離層がコア層と接触している。
【００４７】
１．シーラント層
第１のフィルムは、シーラント層を含む。シーラント層は、（Ａ）エチレン系ポリマー、ならびに（Ｂ）（ｉ）３０，０００ｇ／モル〜３００，０００ｇ／モル未満の数平均分子量（Ｍｎ）を有する第１のポリジメチルシロキサン、および（ｉｉ）３００，０００ｇ／モル〜２，０００，０００ｇ／モルの数平均分子量（Ｍｎ）を有する第２のポリジメチルシロキサンを含有するスリップ剤ブレンド、ならびに任意選択的に（Ｃ）添加剤を含有する。
【００４８】
シーラント層は、２つの対向する表面を有する。一実施形態では、シーラント層は、２つの対向する表面を備えた連続層である。
【００４９】
Ａ．エチレン系ポリマー
シーラント層は、エチレン系ポリマーを含有する。好適なエチレン系ポリマーの非限定的な例としては、ＬＤＰＥおよび線状ポリエチレンが挙げられる。線状ポリエチレンの非限定的な例としては、ＬＬＤＰＥ、ＵＬＤＰＥ、ＶＬＤＰＥ、ＥＰＥ、エチレン／α−オレフィンマルチブロックコポリマー（オレフィンブロックコポリマー（ＯＢＣ）としても知られている）、ｍ−ＬＬＤＰＥ、実質的に線状または線状のプラストマー／エラストマー、ＨＤＰＥ、およびそれらの組み合わせが挙げられる。好適なエチレン系ポリマーの非限定的な例としては、エチレン／α−オレフィンインターポリマーおよびエチレン／α−オレフィンコポリマーも挙げられる。好適なα−オレフィンの非限定的な例としては、Ｃ３〜Ｃ２０α−オレフィン、またはＣ４〜Ｃ２０α−オレフィン、またはＣ３〜Ｃ１０α−オレフィン、またはＣ４〜Ｃ１０α−オレフィン、またはＣ４〜Ｃ８α−オレフィンが挙げられる。代表的なα−オレフィンとしては、プロピレン、１−ブテン、１−ペンテン、１−ヘキセン、１−ヘプテン、および１−オクテンが挙げられる。一実施形態では、エチレン系ポリマーは、その中に重合している芳香族コモノマーを含有しない。一実施形態では、エチレン系ポリマーは、エチレン／オクテンインターポリマーである。
【００５０】
一実施形態では、エチレン系ポリマーは、エチレン系ポリマーの重量に基づいて、５０重量％超のエチレンから誘導された単位、または５１重量％、または５５重量％、または６０重量％〜７０重量％、または８０重量％、または９０重量％、または９５重量％、または９９重量％、または１００重量％のエチレンから誘導された単位を含有する。一実施形態では、エチレン系ポリマーは、エチレン系ポリマーの重量に基づいて、対応する量のα−オレフィンコモノマーから誘導された単位、すなわち５０重量％未満、または４９重量％、または４５重量％、または４０重量％〜３０重量％、または２０重量％、または１０重量％、または５重量％、または１重量％、または０重量％のα−オレフィンコモノマーから誘導された単位を含有する。
【００５１】
一実施形態では、エチレン系ポリマーは、エチレンプラストマー／エラストマーである。エチレンプラストマー／エラストマーは、エチレンと、Ｃ３〜Ｃ１０α−オレフィンコモノマー、またはＣ４〜Ｃ８α−オレフィンコモノマー、またはＣ６〜Ｃ８α−オレフィンコモノマーと、任意選択的な添加剤とから誘導された単位からなるエチレン／αオレフィンコポリマーである。一実施形態では、エチレンプラストマー／エラストマーは、以下の特性のうちの１つ、いくつか、または全てを有するエチレン／Ｃ４〜Ｃ８α−オレフィンコポリマーである。
（ａ）０．８７０ｇ／ｃｃ、もしくは０．８８０ｇ／ｃｃ、もしくは０．８９０ｇ／ｃｃ〜０．９００ｇ／ｃｃ、もしくは０．９０２ｇ／ｃｃ、もしくは０．９０４ｇ／ｃｃ、もしくは０．９０９ｇ／ｃｃ、もしくは０．９１０ｇ／ｃｃ、もしくは０．９１７ｇ／ｃｃの密度、および／または
（ｂ）０．１ｇ／１０分、もしくは１ｇ／１０分〜１．５ｇ／１０分、もしくは２．０ｇ／１０分、もしくは３．０ｇ／１０分、もしくは５．０ｇ／１０分、もしくは６．０ｇ／１０分、もしくは８．０ｇ／１０分、もしくは１０ｇ／１０分、もしくは１５ｇ／１０分、もしくは２０ｇ／１０分、もしくは３０ｇ／１０分、もしくは４０ｇ／１０分、もしくは５０ｇ／１０分、もしくは１００ｇ／１０分、もしくは１５０ｇ／１０分、もしくは２００ｇ／１０分、もしくは２５０ｇ／１０分、もしくは３００ｇ／１０分のメルトインデックスからのメルトインデックス、および／または
（ｃ）４０°Ｃ、もしくは４５℃、もしくは５０℃、もしくは５５℃、もしくは６０℃、もしくは６５℃、もしくは７０℃、もしくは７５℃〜８０℃、もしくは８５℃、もしくは９０℃、もしくは９５℃、もしくは１００℃、もしくは１０５℃、もしくは１１０℃、もしくは１１５℃、もしくは１２０℃の融点（Ｔｍ）。
【００５２】
一実施形態では、エチレンプラストマー／エラストマーは、０．９０２ｇ／ｃｃの密度、１．０ｇ／１０分のメルトインデックス、および９９℃の融点を有するエチレン／１−オクテンコポリマー（例えば、Ｔｈｅ  Ｄｏｗ  Ｃｈｅｍｉｃａｌ  Ｃｏｍｐａｎｙより入手可能なＡＦＦＩＮＩＴＹ（商標）ＰＬ１８８０Ｇ）である。
【００５３】
一実施形態では、エチレン系ポリマーは、低密度ポリエチレン（ＬＤＰＥ）である。ＬＤＰＥは、エチレンホモポリマーまたはエチレンと、Ｃ３〜Ｃ１０α−オレフィンコモノマー、またはＣ４〜Ｃ８α−オレフィンコモノマー、またはＣ６〜Ｃ８α−オレフィンコモノマーとから誘導された単位からなるエチレン／αオレフィンコポリマーである。ＬＤＰＥは、次の特性；（ａ）０．９１５ｇ／ｃｃ、もしくは０．９２０ｇ／ｃｃ、もしくは０．９２５ｇ／ｃｃ〜０．９３０ｇ／ｃｃ、もしくは０．９３５ｇ／ｃｃ、もしくは０．９４０ｇ／ｃｃの密度、および／または（ｂ）０．１ｇ／１０分、もしくは１ｇ／１０分、もしくは１．５ｇ／１０分、もしくは２．０ｇ／１０分〜３．０ｇ／１０分、もしくは５．０ｇ／１０分、もしくは６．０ｇ／１０分、もしくは８．０ｇ／１０分、もしくは１０ｇ／１０分、もしくは１５ｇ／１０分、もしくは２０ｇ／１０分、もしくは３０ｇ／１０分、もしくは４０ｇ／１０分、もしくは５０ｇ／１０分、もしくは１００ｇ／１０分のメルトインデックスからのメルトインデックス、のうちの１つまたは両方を有する。
【００５４】
シーラント層は、２つ以上のエチレン系ポリマーを含有し得る。一実施形態では、シーラント層は、少なくとも２つのエチレン系ポリマーを含み、各エチレン系ポリマーが、組成、構造、および／または物理的に互いに異なる。一実施形態では、シーラント層は、エチレンプラストマー／エラストマー、およびＬＤＰＥを含有する。別の実施形態では、シーラント層は、エチレンプラストマー／エラストマー、およびＬＬＤＰＥを含有する。
【００５５】
一実施形態では、シーラント層は、シーラント層の総重量に基づいて、７０重量％、または７５重量％、または８０重量％、または８５重量％、または９０重量％〜９３重量％、または９４重量％、または９５重量％、または９６重量％、または９７重量％、または９８重量％、または９９重量％、または９９．９重量％のエチレン系ポリマーを含有する。
【００５６】
エチレン系ポリマーは、本明細書に記載の２つ以上の実施形態を含み得る。
【００５７】
Ｂ．スリップ剤ブレンド
シーラント層は、スリップ剤ブレンドを含有する。スリップ剤ブレンドは、スリップ剤ブレンドの総重量に基づいて、（ｉ）３０，０００ｇ／モル〜３００，０００ｇ／モル未満の数平均分子量（Ｍｎ）を有する第１のポリジメチルシロキサン、および（ｉｉ）３００，０００ｇ／モル〜２，０００，０００ｇ／モルの数平均分子量（Ｍｎ）を有する第２のポリジメチルシロキサンを含有する。
【００５８】
「ポリジメチルシロキサン」（「ＰＤＭＳ」）は、次の一般構造（Ｉ）を有する高分子有機ケイ素化合物であり、
【化１】
2020523220.tif 000004
式中、ｎが、繰り返しモノマー［ＳｉＯ（ＣＨ３）２］単位の数であり、ｎが２以上、または２〜２０，０００である。ＰＤＭＳは、非置換でも置換されていてもよい。「置換ＰＤＭＳ」は、構造（Ｉ）の少なくとも１つのメチル基が置換基で置換されているＰＤＭＳである。置換基の非限定的な例としては、ハロゲン原子（塩素、フッ素、臭素、およびヨウ素など）；ハロゲン原子含有基（クロロメチル基、ペルフルオロブチル基、トリフルオロエチル基、およびノナフルオロヘキシル基など）；酸素原子含有基（ヒドロキシ基、アルコキシ基（メトキシ基およびエトキシ基など）、（メタ）アクリルエポキシ基、およびカルボキシル基など）；窒素原子含有基（アミノ官能基、アミド官能基、およびシアノ官能基など）；硫黄原子含有基（メルカプト基など）；水素；Ｃ２〜Ｃ１０アルキル基（エチル基など）；Ｃ２〜Ｃ１０アルキニル基；アルケニル基（ビニル基およびヘキセニル基など）；アリール基（フェニル基および置換フェニル基など）；シクロアルキル基（シクロヘキサン基など）；およびそれらの組み合わせが挙げられる。置換メチル基は、末端メチル基でも非末端メチル基でもよい。好適な置換ＰＤＭＳの非限定的な例としては、少なくとも１つのアルキルがＣ２〜Ｃ１０アルキルであるトリアルキルシリル末端ＰＤＭＳ；ジアルキルヒドロキシシリル末端ＰＤＭＳ；ジアルキル水素シリル末端ＰＤＭＳ；ジアルキルアルケニルシリル末端ＰＤＭＳ；およびジアルキルビニルシリル末端ＰＤＭＳが挙げられる。一実施形態では、置換ＰＤＭＳは、ジメチルヒドロキシシリル末端ＰＤＭＳである。別の実施形態では、置換ＰＤＭＳは、ジメチルビニルシリル末端ＰＤＭＳである。
【００５９】
一実施形態では、置換ＰＤＭＳは、窒素原子含有基を含まない。別の実施形態では、置換ＰＤＭＳは、エポキシ置換基を含まない。
【００６０】
一実施形態では、ＰＤＭＳは、非置換である。「非置換ＰＤＭＳ」は、構造（Ｉ）のメチル基が置換基で置換されていない構造（Ｉ）のＰＤＭＳである。一実施形態では、非置換ＰＤＭＳは、トリメチルシリル末端ＰＤＭＳである。
【００６１】
（ｉ）第１のポリジメチルシロキサン
スリップ剤ブレンドは、３０，０００ｇ／モル〜３００，０００ｇ／モル未満の数平均分子量（Ｍｎ）を有する第１のポリジメチルシロキサン（「低Ｍｎ」ＰＤＭＳ）を含有する。
【００６２】
一実施形態では、第１のＰＤＭＳ（すなわち、低Ｍｎ  ＰＤＭＳ）は、３０，０００ｇ／モル、または４０，０００ｇ／モル、または４５，０００ｇ／モル、または４８，０００ｇ／モル〜４９，０００ｇ／モル、または５０，０００ｇ／モル、または５５，０００ｇ／モル、または６０，０００ｇ／モル、または６５，０００ｇ／モル、または７０，０００ｇ／モル、または７５，０００ｇ／モル、または８０，０００ｇ／モル、または９０，０００ｇ／モル、または１００，０００ｇ／モル、または１５０，０００ｇ／モル、または２００，０００ｇ／モル、または２５０，０００ｇ／モル、または２９０，０００ｇ／モル、または３００，０００ｇ／モル未満の数平均分子量（Ｍｎ）を有する。一実施形態では、低Ｍｎ  ＰＤＭＳは、３０，０００ｇ／モル、または３５，０００ｇ／モル、または４０，０００ｇ／モル、または４５，０００ｇ／モル、または４８，０００ｇ／モル〜４９，０００ｇ／モル、または５０，０００ｇ／モル未満の数平均分子量（Ｍｎ）を有する。
【００６３】
一実施形態では、低Ｍｎ  ＰＤＭＳは、３０，０００ｇ／モル、または４０，０００ｇ／モル、または４５，０００ｇ／モル、または５０，０００ｇ／モル、または５５，０００ｇ／モル、または６０，０００ｇ／モル、または６５，０００ｇ／モル、または７０，０００ｇ／モル、または７５，０００ｇ／モル、または８０，０００ｇ／モル、または９０，０００ｇ／モル、または１００，０００ｇ／モル、または１２０，０００ｇ／モル〜１３０，０００ｇ／モル、または１４０，０００ｇ／モル、または１５０，０００ｇ／モル、または２００，０００ｇ／モル、または２５０，０００ｇ／モル、または２９０，０００ｇ／モル、または３００，０００ｇ／モル未満の重量平均分子量（Ｍｗ）を有する。
【００６４】
一実施形態では、低Ｍｎ  ＰＤＭＳは、１．０、または１．５、または２．０、または２．１、または２．２、または２．３、または２．４〜２．５、または２．６、または２．７、または２．８、または２．９、または３．０、または３．５の分子量分布（Ｍｗ／Ｍｎ）を有する。
【００６５】
一実施形態では、低Ｍｎ  ＰＤＭＳは構造（Ｉ）を有し、ｎは２、または５、または１０、または５０、または１００、または１５０、または２００、または２５０、または３００、または３５０、または４００、または４５０、または５００、または５５０、または６００、または６５０〜７００、または７５０、または８００、または８５０、または９００、または９５０、または１０００、または１１００、または１２００、または１３００、または１４００、または１５００、または１６００、または１７００、または１８００、または１９００、または２０００、または２５００、または３０００、または３５００、または４０００、または４０５４である。
【００６６】
一実施形態では、低Ｍｎ  ＰＤＭＳは、ジメチルヒドロキシシリル末端ＰＤＭＳである。
【００６７】
一実施形態では、低Ｍｎ  ＰＤＭＳ（ジメチルヒドロキシシリル末端ＰＤＭＳなど）は、３０，０００ｇ／モル、または３５，０００ｇ／モル、または４０，０００ｇ／モル、または４５，０００ｇ／モル、または４８，０００ｇ／モル〜４９，０００ｇ／モル、または５０，０００ｇ／モルの数平均分子量（Ｍｎ）を有し、低Ｍｎ  ＰＤＭＳは、次の特性のうちの１つ、いくつか、または全てを有する。
（ａ）５０，０００ｇ／モル、もしくは５５，０００ｇ／モル、もしくは６０，０００ｇ／モル、もしくは６５，０００ｇ／モル、もしくは７０，０００ｇ／モル、もしくは７５，０００ｇ／モル、もしくは８０，０００ｇ／モル、もしくは９０，０００ｇ／モル、もしくは１００，０００ｇ／モル、もしくは１２０，０００ｇ／モル〜１３０，０００ｇ／モル、もしくは１５０，０００ｇ／モルの重量平均分子量（Ｍｗ）、および／または
（ｂ）２．２、もしくは２．３、もしくは２．４〜２．５、もしくは２．６の分子量分布（Ｍｗ／Ｍｎ）、および／または
（ｃ）低Ｍｎ  ＰＤＭＳは構造（Ｉ）を有し、ｎは２、または５、または１０、または５０、または１００、または１５０、または２００、または２５０、または３００、または３５０、または４００、または４５０、または５００、または５５０、または６００、または６５０〜７００、または７５０、または８００、または８５０、または９００、または９５０、または１０００、または１１００、または１２００、または１３００、または１４００、または１５００、または１６００、または１７００、または１８００、または１９００、または２０００、または２５００、または３０００、または３５００、または４０００、または４０５４である。
【００６８】
スリップ剤ブレンドは、２つ以上の低Ｍｎ  ＰＤＭＳを含有し得る。
【００６９】
第１のＰＤＭＳ（すなわち、低Ｍｎ  ＰＤＭＳ）は、本明細書で論じられる２つ以上の実施形態を含み得る。
【００７０】
（ｉｉ）第２のポリジメチルシロキサン
スリップ剤ブレンドは、３００，０００ｇ／モル〜２，０００，０００ｇ／モルの数平均分子量（Ｍｎ）を有する第２のポリジメチルシロキサン（「高Ｍｎ」ＰＤＭＳ）を含有する。
【００７１】
一実施形態では、第２のＰＤＭＳ（すなわち、高Ｍｎ  ＰＤＭＳ）は、３００，０００ｇ／モル、または３１０，０００ｇ／モル、または３２０，０００ｇ／モル、または３３０，０００ｇ／モル、または３４０，０００ｇ／モル、または３５０，０００ｇ／モル〜３６０，０００ｇ／モル、または３７０，０００ｇ／モル、または３８０，０００ｇ／モル、または３９０，０００ｇ／モル、または４００，０００ｇ／モル、または４５０，０００ｇ／モル、または５００，０００ｇ／モル、または５５０，０００ｇ／モル、または６００，０００ｇ／モル、または７５０，０００ｇ／モル、または１，０００，０００ｇ／モル、または１，５００，０００ｇ／モル、または２，０００，０００ｇ／モルの数平均分子量（Ｍｎ）を有する。一実施形態では、高Ｍｎ  ＰＤＭＳは、３００，０００ｇ／モル、または３１０，０００ｇ／モル、または３２０，０００ｇ／モル、または３３０，０００ｇ／モル、または３４０，０００ｇ／モル、または３５０，０００ｇ／モル〜３６０，０００ｇ／モル、または３７０，０００ｇ／モル、または３８０，０００ｇ／モル、または３９０，０００ｇ／モル、または４００，０００ｇ／モル〜４５０，０００ｇ／モル、または５００，０００ｇ／モル、または５５０，０００ｇ／モルの数平均分子量（Ｍｎ）を有する。
【００７２】
一実施形態では、高Ｍｎ  ＰＤＭＳは、３５０，０００ｇ／モル、または３６０，０００ｇ／モル、または３７０，０００ｇ／モル、または３８０，０００ｇ／モル、または３９０，０００ｇ／モル、または４００，０００ｇ／モル、または４５０，０００ｇ／モル、または５００，０００ｇ／モル、または６００，０００ｇ／モル、または６４０，０００ｇ／モル〜６５０，０００ｇ／モル、または７００，０００ｇ／モル、または７５０，０００ｇ／モル、または８００，０００ｇ／モル、または９００，０００ｇ／モル、または１，０００，０００ｇ／モル、または１，５００，０００ｇ／モル、または２，０００，０００ｇ／モルの重量平均分子量（Ｍｗ）を有する。
【００７３】
一実施形態では、高Ｍｎ  ＰＤＭＳは、１．０、または１．５、または１．８〜１．９、または２．０、または２．１、または２．２、または２．３、または２．４、または２．５、または２．６、または２．７、または２．８、または２．９、または３．０の分子量分布（Ｍｗ／Ｍｎ）を有する。
【００７４】
一実施形態では、高Ｍｎ  ＰＤＭＳは、構造（Ｉ）を有し、ｎは、４０５４超、または４０５４、もしくは４５００〜５０００、もしくは５５００、もしくは６０００、もしくは６５００、もしくは７０００、もしくは７５００、もしくは８０００、もしくは８５００、もしくは９０００、もしくは９５００、もしくは１００００、もしくは１１０００、もしくは１２０００、もしくは１３０００、もしくは１４０００、もしくは１５０００、もしくは１６０００、もしくは１７０００、もしくは１８０００、もしくは１９０００、もしくは２００００、もしくは２１０００、もしくは２２０００、もしくは２３０００、もしくは２４０００、もしくは２５０００、もしくは２６０００、もしくは２７０００、もしくは２７０２７である。
【００７５】
一実施形態では、高Ｍｎ  ＰＤＭＳは、ジメチルビニルシリル末端ＰＤＭＳである。
【００７６】
一実施形態では、高Ｍｎ  ＰＤＭＳ（ジメチルビニルシリル末端ＰＤＭＳなど）は、３００，０００ｇ／モル、または３１０，０００ｇ／モル、または３２０，０００ｇ／モル、または３３０，０００ｇ／モル、または３４０，０００ｇ／モル、または３５０，０００ｇ／モル〜３６０，０００ｇ／モル、または３７０，０００ｇ／モル、または３８０，０００ｇ／モル、または３９０，０００ｇ／モル、または４００，０００ｇ／モル、または４５０，０００ｇ／モル、または５００，０００ｇ／モル、または５５０，０００ｇ／モルの数平均分子量（Ｍｎ）を有し、高Ｍｎ  ＰＤＭＳは、次の特性のうちの１つ、いくつか、または全てを有する。
（ａ）４００，０００ｇ／モル、もしくは４５０，０００ｇ／モル、もしくは５００，０００ｇ／モル、もしくは６００，０００ｇ／モル、もしくは６４０，０００ｇ／モル〜６５０，０００ｇ／モル、もしくは７００，０００ｇ／モル、もしくは７５０，０００ｇ／モル、もしくは８００，０００ｇ／モル、もしくは９００，０００ｇ／モル、もしくは１，０００，０００ｇ／モルの重量平均分子量（Ｍｗ）、および／または
（ｂ）１．５、もしくは１．８〜、もしくは１．９、もしくは２．０、もしくは２．１の分子量分布（Ｍｗ／Ｍｎ）、および／または
（ｃ）高Ｍｎ  ＰＤＭＳは、構造（Ｉ）を有し、ｎは、４０５４超、もしくは４０５４、もしくは４５００〜５０００、もしくは５５００、もしくは６０００、もしくは６５００、もしくは７０００、もしくは７５００、もしくは８０００、もしくは８５００、もしくは９０００、もしくは９５００、もしくは１００００、もしくは１１０００、もしくは１２０００、もしくは１３０００、もしくは１４０００、もしくは１５０００、もしくは１６０００、もしくは１７０００、もしくは１８０００、もしくは１９０００、もしくは２００００、もしくは２１０００、もしくは２２０００、もしくは２３０００、もしくは２４０００、もしくは２５０００、もしくは２６０００、もしくは２７０００、もしくは２７０２７である。
【００７７】
スリップ剤ブレンドは、２つ以上の高Ｍｎ  ＰＤＭＳを含有し得る。
【００７８】
第２のＰＤＭＳ（すなわち、高Ｍｎ  ＰＤＭＳ）は、本明細書で論じられる２つ以上の実施形態を含み得る。
【００７９】
一実施形態では、シーラント層は、シーラント層の総重量に基づいて、０．１重量％、または０．２重量％、または０．３重量％、または０．４重量％、または０．５重量％、または１．０重量％、または１．５重量％、または１．８重量％〜２．０重量％、または２．３重量％、または２．５重量％、または２．８重量％、または３．０重量％、または３．５重量％、または４．０重量％、または４．５重量％、または５．０重量％のスリップ剤ブレンドを含有する。別の実施形態では、シーラント層は、シーラント層の総重量に基づいて、０．５重量％、または１．０重量％〜１．５重量％、または２．０重量％、または２．５重量％のスリップ剤ブレンドを含有する。別の実施形態では、シーラント層は、シーラント層の総重量に基づいて、０．５重量％、または０．８重量％〜１．０重量％、または１．５重量％、または２．０重量％、または２．５重量％のスリップ剤ブレンドを含有する。第１のＰＤＭＳ（すなわち、低Ｍｎ  ＰＤＭＳ）および第２のＰＤＭＳ（すなわち、高Ｍｎ  ＰＤＭＳ）は、ＰＤＭＳ成分のうちの一方または両方がポリマーマトリックス（ＬＤＰＥマトリックスなど）中に分散しているマスターバッチの一部としてシーラント層に含まれてもよい。しかしながら、シーラント層に含まれるスリップ剤ブレンドの量は、シーラント層に含まれる第１のＰＤＭＳ（すなわち、低Ｍｎ  ＰＤＭＳ）および第２のＰＤＭＳ（すなわち、高Ｍｎ  ＰＤＭＳ）の量のみを指し、任意のＰＤＭＳマスターバッチのポリマーマトリックスの重量は除外する。言い換えれば、スリップ剤ブレンドの量は、シーラント層に含まれる第１のＰＤＭＳと第２のＰＤＭＳとの合計量を指す。
【００８０】
一実施形態では、スリップ剤ブレンドは、スリップ剤ブレンドの総重量に基づいて（すなわち、第１のＰＤＭＳと第２のＰＤＭＳとの合計量に基づいて）、１重量％〜９９重量％の第１のＰＤＭＳ（すなわち低Ｍｎ  ＰＤＭＳ）、および対応する量、すなわち１重量％〜９９重量％の第２のＰＤＭＳ（すなわち高Ｍｎ  ＰＤＭＳ）を含有する。別の実施形態では、スリップ剤ブレンドは、スリップ剤ブレンドの総重量に基づいて、１重量％〜５０重量％未満の第１のＰＤＭＳと、５０重量％超〜９９重量％の第２のＰＤＭＳとを含有する。一実施形態では、スリップ剤ブレンドは、スリップ剤ブレンドの総重量に基づいて、１重量％、または２重量％、または５重量％、または１０重量％、または１５重量％、または２０重量％〜２５重量％、または３０重量％、または３５重量％、または４０重量％、または４５重量％、または４９重量％、または５０重量％未満の第１のＰＤＭＳ、および対応する量の第２のＰＤＭＳ、すなわち５０重量％超、または５１重量％、または５５重量％、または６０重量％、または６５重量％、または７０重量％、または７５重量％〜８０重量％、または８５重量％、または９０重量％、または９５重量％、または９８重量％、または９９重量％の第２のＰＤＭＳを含有する。第１のＰＤＭＳと第２のＰＤＭＳとの合計量は、１００重量％のスリップ剤ブレンドをもたらす。
【００８１】
一実施形態では、シーラント層は、シーラント層の総重量に基づいて、０．０１重量％、または０．０５重量％、または０．１０重量％、または０．２０重量％、または０．３０重量％、または０．４０重量％、または０．５０重量％〜０．６０重量％、または０．７０重量％、または０．８０重量％、または０．９０重量％、または１．００重量％、または１．５０重量％、または２．００重量％、または２．３０重量％、または２．４０重量％、または２．５０重量％未満の第１のＰＤＭＳ（すなわち低Ｍｎ  ＰＤＭＳ）を含有する。
【００８２】
一実施形態では、シーラント層は、シーラント層の総重量に基づいて、０．０５重量％超、または０．０８重量％、または０．１０重量％、または０．２０重量％、または０．３０重量％、または０．４０重量％、または０．５０重量％、または０．８０重量％、または１．００重量％、または１．１０重量％、または１．２０重量％、または１．３０重量％、または１．４０重量％、または１．５０重量％〜１．６０重量％、または１．７０重量％、または１．８０重量％、または１．９０重量％、または２．００重量％、または２．５０重量％、または３．００重量％、または３．５０重量％、または４．００重量％、または４．５０重量％、または４．９５重量％の第２のＰＤＭＳ（すなわち高Ｍｎ  ＰＤＭＳ）を含有する。
【００８３】
一実施形態では、第２のＰＤＭＳ（すなわち、高Ｍｎ  ＰＤＭＳ）対第１のＰＤＭＳ（すなわち、低Ｍｎ  ＰＤＭＳ）の重量比は、１．１：１、または１．５：１、または２．０：１、または３．０：１〜４．０：１、または５．０：１、または１０：１、または１５：１、または２０：１、または２５：１、または３０：１、または４０：１、または５０：１、または６０：１、または７０：１、または８０：１、または９０：１、または９９：１である。一実施形態では、第２のＰＤＭＳ対第１のＰＤＭＳの重量比は３：１である。
【００８４】
スリップ剤ブレンドは、本明細書で論じられる２つ以上の実施形態を含み得る。
【００８５】
Ｃ．任意選択的な添加剤（複数可）
一実施形態では、シーラント層は、１つ以上の任意選択的な添加剤を含む。好適な添加剤の非限定的な例としては、粘着防止剤、酸化防止剤、帯電防止剤、安定化剤、核形成剤、着色剤、顔料、紫外線（ＵＶ）吸収剤または安定剤、難燃剤、相溶化剤、可塑剤、充填剤、加工助剤、防曇剤、架橋剤（例えば、過酸化物）、およびそれらの組み合わせが挙げられる。
【００８６】
一実施形態では、シーラント層は、粘着防止剤を含む。「粘着防止剤」は、フィルム層の表面を微視的に粗化することで、隣接する層間の空いている接触面積を減少させることにより、フィルムの２つの隣接する層間の粘着（すなわち、接着）を最小限に抑える化合物である。粘着防止剤は、有機でも無機でもよい。好適な粘着防止剤の非限定的な例には、シリカ、タルク、炭酸カルシウム、およびそれらの組み合わせが挙げられる。一実施形態では、粘着防止剤はシリカ（ＳｉＯ２）である。シリカは、有機シリカであっても、合成シリカであってもよい。別の実施形態では、粘着防止剤は、タルクである。
【００８７】
一実施形態では、シーラント層は、シーラント層の総重量に基づいて、０重量％、または０．０１重量％、または０．０５重量％、または０．１重量％、または０．２重量％〜０．３重量％、または０．４重量％、または０．５重量％、または１．０重量％、または２．０重量％、または３．０重量％、または４．０重量％、または５．０重量％の添加剤を含有する。
【００８８】
一実施形態では、シーラント層は、
（Ａ）シーラント層の総重量に基づいて、７０重量％、または７５重量％、または８０重量％、または８５重量％、または９０重量％〜９３重量％、または９４重量％、または９５重量％、または９６重量％、または９７重量％、または９８重量％、または９９重量％、または９９．９重量％のエチレン系ポリマー（エチレンプラストマー／エラストマー、ＬＤＰＥ、ＬＬＤＰＥ、またはそれらの組み合わせなど）、
（Ｂ）シーラント層の総重量に基づいて、０．１重量％、または０．２重量％、または０．３重量％、または０．４重量％、または０．５重量％、または１．０重量％、または１．５重量％、または１．８重量％〜２．０重量％、または２．３重量％、または２．５重量％、または２．８重量％、または３．０重量％、または３．５重量％、または４．０重量％、または４．５重量％、または５．０重量％のスリップ剤ブレンド、および
（Ｃ）任意選択的に、シーラント層の総重量に基づいて、０重量％、または０．０１重量％、または０．０５重量％、または０．１重量％、または０．２重量％〜０．３重量％、または０．４重量％、または０．５重量％、または１．０重量％、または２．０重量％、または３．０重量％、または４．０重量％、または５．０重量％の添加剤、を含有するか、本質的にそれらからなるか、またはそれらからなり、
スリップ剤ブレンドは、
（ｉ）３０，０００ｇ／モル、または４０，０００ｇ／モル、または４５，０００ｇ／モル、または４８，０００ｇ／モル〜４９，０００ｇ／モル、または５０，０００ｇ／モル、または５５，０００ｇ／モル、または６０，０００ｇ／モル、または６５，０００ｇ／モル、または７０，０００ｇ／モル、または７５，０００ｇ／モル、または８０，０００ｇ／モル、または９０，０００ｇ／モル、または１００，０００ｇ／モル、または１５０，０００ｇ／モル、または２００，０００ｇ／モル、または２５０，０００ｇ／モルのＭｎを有する、スリップ剤ブレンドの総重量に基づいて、１重量％、５重量％、または１０重量％、または１５重量％、または２０重量％〜２５重量％、または３０重量％、または３５重量％、または４０重量％、または４５重量％、または４９重量％、または５０重量％未満の第１のＰＤＭＳ（ジメチルヒドロキシシリル末端ＰＤＭＳなど）、および
（ｉｉ）３００，０００ｇ／モル、または３１０，０００ｇ／モル、または３２０，０００ｇ／モル、または３３０，０００ｇ／モル、または３４０，０００ｇ／モル、または３５０，０００ｇ／モル〜３６０，０００ｇ／モル、または３７０，０００ｇ／モル、または３８０，０００ｇ／モル、または３９０，０００ｇ／モル、または４００，０００ｇ／モル、または４５０，０００ｇ／モル、または５００，０００ｇ／モル、または５５０，０００ｇ／モル、または６００，０００ｇ／モル、または７５０，０００ｇ／モル、または１，０００，０００ｇ／モルのＭｎを有する、スリップ剤ブレンドの総重量に基づいて、５０重量％超、または５１重量％、または５５重量％、または６０重量％、または６５重量％、または７０重量％、または７５重量％〜８０重量％、または８５重量％、または９０重量％、または９５重量％、または９９重量％の第２のＰＤＭＳ（ジメチルビニルシリル末端ＰＤＭＳなど）を含有する。
【００８９】
一実施形態では、シーラント層は、
（１）シーラント層の総重量に基づいて、７０重量％、または７５重量％、または８０重量％、または８５重量％、または９０重量％〜９３重量％、または９４重量％、または９５重量％、または９６重量％、または９７重量％、または９８重量％、または９９重量％、または９９．９重量％のエチレン系ポリマー（エチレンプラストマー／エラストマー、ＬＤＰＥ、ＬＬＤＰＥ、またはそれらの組み合わせなど）、
（２）３０，０００ｇ／モル、または４０，０００ｇ／モル、または４５，０００ｇ／モル、または４８，０００ｇ／モル〜４９，０００ｇ／モル、または５０，０００ｇ／モル、または５５，０００ｇ／モル、または６０，０００ｇ／モル、または６５，０００ｇ／モル、または７０，０００ｇ／モル、または７５，０００ｇ／モル、または８０，０００ｇ／モル、または９０，０００ｇ／モル、または１００，０００ｇ／モル、または１５０，０００ｇ／モル、または２００，０００ｇ／モル、または２５０，０００ｇ／モルのＭｎを有する、シーラント層の総重量に基づいて、０．０１重量％、または０．０５重量％、または０．１０重量％、または０．２０重量％、または０．３０重量％、または０．４０重量％、または０．５０重量％〜０．６０重量％、または０．７０重量％、または０．８０重量％、または０．９０重量％、または１．００重量％、または１．５０重量％、または２．００重量％、または２．３０重量％、または２．４０重量％、または２．５０重量％未満の第１のＰＤＭＳ（ジメチルヒドロキシシリル末端ＰＤＭＳなど）、
（３）３００，０００ｇ／モル、または３１０，０００ｇ／モル、または３２０，０００ｇ／モル、または３３０，０００ｇ／モル、または３４０，０００ｇ／モル〜３５０，０００ｇ／モル、または３６０，０００ｇ／モル、または３７０，０００ｇ／モル、または３８０，０００ｇ／モル、または３９０，０００ｇ／モル、または４００，０００ｇ／モル、または４５０，０００ｇ／モル、または５００，０００ｇ／モル、または５５０，０００ｇ／モル、または６００，０００ｇ／モル、または７５０，０００ｇ／モル、または１，０００，０００ｇ／モルのＭｎを有する、シーラント層の総重量に基づいて、０．０５重量％超、または０．０８重量％、または０．１０重量％、または０．２０重量％、または０．３０重量％、または０．４０重量％、または０．５０重量％、または０．８０重量％、または１．００重量％、または１．１０重量％、または１．２０重量％、または１．３０重量％、または１．４０重量％、または１．５０重量％〜１．６０重量％、または１．７０重量％、または１．８０重量％、または１．９０重量％、または２．００重量％、または２．５０重量％、または３．００重量％、または３．５０重量％、または４．００重量％、または４．５０重量％、または４．９５重量％の第２のＰＤＭＳ（ジメチルビニルシリル末端ＰＤＭＳなど）、および
（４）任意選択的に、シーラント層の総重量に基づいて、０重量％、または０．０１重量％、または０．０５重量％、または０．１重量％、または０．２重量％〜０．３重量％、または０．４重量％、または０．５重量％、または１．０重量％、または２．０重量％、または３．０重量％、または４．０重量％、または５．０重量％の添加剤、を含有するか、本質的にそれらからなるか、またはそれらからなり、
第１のＰＤＭＳ対第２のＰＤＭＳの重量比は、１．５：１、２．０：１、または３．０：１〜４．０：１、または５．０：１、または１０：１、または１５：１、または２０：１、または２５：１、または３０：１、または４０：１、または５０：１、または６０：１、または７０：１、または８０：１、または９０：１、または９９：１である。
【００９０】
一実施形態では、シーラント層は、不飽和脂肪酸アミド（例えば、エルカ酸アミドおよびオレアミド）などの移動性スリップ剤を含まない。
【００９１】
一実施形態では、シーラント層は、１００ｍｍ／分で０．０１、または０．０５、または０．１０、または０．２０、または０．２５〜０．２７、または０．２８、または０．２９、または０．３０、または０．３５、または０．３９、または０．４０のＣＯＦを有する。
【００９２】
一実施形態では、シーラント層は、１２ｍ／分で０．０１、または０．０５、または０．１０、または０．２０、または０．２５〜０．２７、または０．２８、または０．２９、または０．３０、または０．３５、または０．３９、または０．４０のＣＯＦを有する。
【００９３】
一実施形態では、シーラント層は、５μｍ、または７μｍ、または１０μｍ〜１５μｍ、または２０μｍ、または２５μｍ、または３０μｍ、または３５μｍ、または４０μｍ、または４５μｍ、または５０μｍの厚さを有する。
【００９４】
一実施形態では、シーラント層は、第１のフィルムの総体積に基づいて、第１のフィルムの１０体積％、または１５体積％、または２０体積％〜２５体積％、または３０体積％、または４０体積％、または５０体積％、または６０体積％、または７０体積％、または８０体積％、または９０体積％、または９５体積％である。
【００９５】
一実施形態では、シーラント層は、スキン層である。「スキン層」は、フィルム構造の最外層である。言い換えれば、スキン層の少なくとも１つの表面は、フィルムの最も外側の表面である。
【００９６】
シーラント層は、本明細書で論じられる２つ以上の実施形態を含み得る。
【００９７】
２．任意選択的なコア層
一実施形態では、第１のフィルムはコア層を含む。コア層は、第２のエチレン系ポリマーを含有する。「コア層」は、内側の層であるフィルム構造体の層である。言い換えれば、コア層のどちらの表面も、第１のフィルムの外側の表面ではない。
【００９８】
コア層には、２つの対向する表面がある。一実施形態では、コア層は、２つの対向する表面を備えた連続層である。
【００９９】
コア層は、シーラント層と接触している。コア層は、シーラント層と直接接触していても間接的に接触していてもよい。一実施形態では、コア層は、シーラント層と直接接触している。本明細書で使用される用語「直接接触している」とは、シーラント層がコア層と直接隣接して位置し、シーラント層とコア層との間に介在する層または介在する構造体が存在しない層構成である。別の実施形態では、コア層は、シーラント層と間接的に接触している。本明細書で使用される用語「間接的に接触している」とは、シーラント層とコア層との間に介在する層または介在する構造体が存在する層構成である。
【０１００】
第２のエチレン系ポリマーは、本明細書に開示される任意のエチレン系ポリマーであり得る。第２のエチレン系ポリマーは、シーラント層のエチレン系ポリマーと同じでも異なっていてもよい。一実施形態では、第２のエチレン系ポリマーは、シーラント層のエチレン系ポリマーと同じである。別の実施形態では、第２のエチレン系ポリマーは、シーラント層のエチレン系ポリマーとは異なる。
【０１０１】
一実施形態では、第２のエチレン系ポリマーは、ＬＬＤＰＥ、ＬＤＰＥ、またはそれらの組み合わせである。さらなる実施形態では、ＬＬＤＰＥは、エチレン／１−オクテンコポリマーである。
【０１０２】
一実施形態では、第２の層は、コア層の総重量に基づいて、１重量％、または５重量％、または１０重量％、または２０重量％、または３０重量％、または４０重量％、または５０重量％〜６０重量％、または７０重量％、または８０重量％、または９０重量％、または９５重量％、または９９重量％のＬＬＤＰＥ、および対応する量のＬＤＰＥ、すなわち１重量％、または５重量％、または１０重量％、または２０重量％、または３０重量％、または４０重量％、または５０重量％〜６０重量％、または７０重量％、または８０重量％、または９０重量％、または９５重量％、または９９重量％のＬＤＰＥを含有する。
【０１０３】
一実施形態では、コア層は、任意選択的な添加剤を含有する。添加剤は、本明細書で示される任意の添加剤であってもよい。一実施形態では、コア層は、コア層の総重量に基づいて、０重量％、または０．０１重量％、または０．０５重量％、または０．１重量％、または０．２重量％〜０．３重量％、または０．４重量％、または０．５重量％、または１．０重量％、または２．０重量％、または３．０重量％、または４．０重量％、または５．０重量％の添加剤（例えば、スリップ剤、粘着防止剤、またはそれらの組み合わせ）を含有する。
【０１０４】
一実施形態では、コア層は、５μｍ、または８μｍ、または１０μｍ、または１５μｍ、または２０μｍ、または２５μｍ、または３０μｍ〜３５μｍ、または４０μｍ、または４５μｍ、または５０μｍ、または５５μｍ、または６０μｍ、または６５μｍ、または７０μｍ、または７５μｍ、または８０μｍの厚さを有する。
【０１０５】
一実施形態では、コア層は、第１のフィルムの総体積に基づいて、第１のフィルムの１０体積％、または１５体積％、または２０体積％、または２５体積％、または３０体積％、または４０体積％、または５０体積％、または６０体積％〜６５体積％、または７０体積％、または８０体積％、または９０体積％である。
【０１０６】
コア層は、本明細書で論じられる２つ以上の実施形態を含み得る。
【０１０７】
３．任意選択的な剥離層
一実施形態では、第１のフィルムは、剥離層を含む。剥離層は、第３のエチレン系ポリマーを含有する。
【０１０８】
剥離層は、２つの対向する表面を有する。一実施形態では、剥離層は、２つの対向する表面を備えた連続層である。剥離層は、コア層と接触している。剥離層は、コア層と直接接触していても間接的に接触していてもよい。一実施形態では、剥離層は、コア層と直接接触している。別の実施形態では、剥離層は、コア層と間接的に接触している。
【０１０９】
第３のエチレン系ポリマーは、本明細書に開示される任意のエチレン系ポリマーであり得る。第３のエチレン系ポリマーは、シーラント層のエチレン系ポリマーと同じでも異なっていてもよく、第３のエチレン系ポリマーは、コア層の第２のエチレン系ポリマーと同じでも異なっていてもよい。一実施形態では、第３のエチレン系ポリマーは、コア層の第２のエチレン系ポリマーと同じである。別の実施形態では、第３のエチレン系ポリマーは、コア層の第２のエチレン系ポリマーとは異なる。
【０１１０】
一実施形態では、第３のエチレン系ポリマーは、ＬＬＤＰＥ、ＬＤＰＥ、またはそれらの組み合わせである。さらなる実施形態では、ＬＬＤＰＥは、エチレン／１−オクテンコポリマーである。一実施形態では、剥離層は、剥離層の総重量に基づいて、５重量％、または１０重量％、または２０重量％、または３０重量％、または４０重量％、または５０重量％〜６０重量％、または７０重量％、または８０重量％、または９０重量％、または９５重量％、または９９重量％のＬＬＤＰＥ、および対応する量のＬＤＰＥ、すなわち１重量％、または５重量％、または１０重量％、または２０重量％、または３０重量％、または４０重量％、または５０重量％〜６０重量％、または７０重量％、または８０重量％、または９０重量％、または９５重量％のＬＤＰＥを含有する。
【０１１１】
一実施形態では、剥離層は、任意選択的な添加剤を含有する。添加剤は、本明細書で示される任意の添加剤であってもよい。一実施形態では、剥離層は、剥離層の総重量に基づいて、０重量％、または０．０１重量％、または０．０５重量％、または０．１重量％、または０．２重量％〜０．３重量％、または０．４重量％、または０．５重量％、または１．０重量％、または２．０重量％、または３．０重量％、または４．０重量％、または５．０重量％の添加剤を含有する。
【０１１２】
一実施形態では、剥離層は、５μｍ、または７μｍ、または１０μｍ〜１５μｍ、または２０μｍ、または２５μｍ、または３０μｍ、または３５μｍ、または４０μｍ、または４５μｍ、または５０μｍの厚さを有する。
【０１１３】
一実施形態では、剥離層は、第１のフィルムの総体積に基づいて、フィルムの１０体積％、または１５体積％、または２０体積％〜２５体積％、または３０体積％、または４０体積％、または５０体積％、または６０体積％、または７０体積％、または８０体積％、または９０体積％、または９５体積％である。
【０１１４】
一実施形態では、剥離層は、スキン層である。
【０１１５】
一実施形態では、剥離層は、コロナ処理されている。
【０１１６】
剥離層は、本明細書で論じられる２つ以上の実施形態を含み得る。
【０１１７】
一実施形態では、第１のフィルムは、次の構造（ＩＩ）：
シーラント層／コア層／剥離層    構造（ＩＩ）を有する多層フィルムである。
【０１１８】
一実施形態では、第１のフィルムは、シーラント層、コア層、および剥離層から本質的になる、またはそれらからなる多層フィルムである。
【０１１９】
一実施形態では、第１のフィルムは、１５μｍ、または２０μｍ、または２５μｍ、または３０μｍ、または３５μｍ、または４０μｍ、または４５μｍ、または５０μｍ〜５５μｍ、または６０μｍ、または６５μｍ、または７０μｍ、または７５μｍ、または８０μｍ、または８５μｍ、または９０μｍ、または９５μｍ、または１００μｍの厚さを有する。
【０１２０】
一実施形態では、第１のフィルムは、不飽和脂肪酸アミド（例えば、エルカ酸アミドおよびオレアミド）などの移動性スリップ剤を含まない。
【０１２１】
一実施形態では、第１のフィルムは、共押出多層構造体である。例えば、フィルムを構築するために使用されるいくつかの方法は、キャスト共押出法または共押出ブロー法によるものである。また、これらの方法の組み合わせも可能である。
【０１２２】
一実施形態では、第１のフィルムは配向フィルムではない。さらなる実施形態では、第１のフィルムは、二軸配向されていない。言い換えれば、いくつかの実施形態では、第１のフィルムは、押し出し後延伸されない。
【０１２３】
第２のフィルム
積層体は、第２のフィルムを含む。第１のフィルムは、第２のフィルムに積層されている。
【０１２４】
第２のフィルムは、単層フィルムであっても多層フィルムであってもよい。第２の多層フィルムは、２つの層、または３つ以上の層を含有する。例えば、第２の多層フィルムは、２、３、４、５、６、７、８、９、１０、１１、またはそれ以上の層を有し得る。一実施形態では、第２の多層フィルムは、２層のみ、または３層のみを含有する。
【０１２５】
一実施形態では、第２のフィルムは、１層のみを備えた単層フィルムである。
【０１２６】
第２のフィルムは、第１のフィルムと接触している。第２のフィルムは、第１のフィルムと直接接触していても間接的に接触していてもよい。一実施形態では、第２のフィルムは、第１のフィルムと直接接触している。別の実施形態では、第２のフィルムは、第１のフィルムと間接的に接触している。
【０１２７】
第２のフィルムは、２つの対向する表面を有する。
【０１２８】
一実施形態では、第２のフィルムは、第４のエチレン系ポリマー、プロピレン系ポリマー、ポリアミド（ナイロンなど）、ポリエステル、エチレンビニルアルコール（ＥＶＯＨ）コポリマー、ポリエチレンテレフタレート（ＰＥＴ）、エチレンビニルアクリレートコポリマー、エチレンメチルアクリレートコポリマー、エチレンエチルアクリレートコポリマー、エチレンブチルアクリレートコポリマー、エチレンアクリル酸コポリマー、エチレンメタクリル酸コポリマー、エチレンアクリル酸のイオノマー、メタクリル酸のイオノマー、無水マレイン酸グラフト化エチレン系ポリマー、ポリスチレン、金属箔、およびそれらの組み合わせから選択される成分を含有する層を含む。一実施形態では、第２のフィルムは、ＰＥＴ、ＥＶＯＨコポリマー、ポリアミド、およびそれらの組み合わせから選択される成分を含有する層を含む。一実施形態では、第２のフィルムは、ＰＥＴを含有する層を含む。
【０１２９】
一実施形態では、第２のフィルムは、５μｍ、または８μｍ、または１０μｍ、または１２μｍ、または１５μｍ〜２０μｍ、または２５μｍ、または３０μｍ、または３５μｍ、または４０μｍ、または４５μｍ、または５０μｍ、または５５μｍ、または６０μｍ、または６５μｍ、または７０μｍ、または７５μｍ、または８０μｍ、または８５μｍ、または９０μｍ、または１００μｍ、または１５０μｍの厚さを有する。
【０１３０】
一実施形態では、第２のフィルムの最も外側の表面は、積層体の最も外側の表面である。
【０１３１】
第２のフィルムは、本明細書に開示される２つ以上の実施形態を含み得る。
【０１３２】
任意選択的な接着層
一実施形態では、積層体は、任意選択的な接着層を含む。接着層は、第１のフィルムおよび第２のフィルムと接触している。
【０１３３】
接着層は、２つの対向する表面を有する。一実施形態では、接着層は、２つの対向する表面を備えた連続層である。接着層は、第１のフィルムと接触している。接着層は、第１のフィルムと直接接触していても間接的に接触していてもよい。一実施形態では、接着層は、第１のフィルムと直接接触している。別の実施形態では、接着層は、第１のフィルムと間接的に接触している。
【０１３４】
接着層は、接着剤を含有する。好適な接着剤の非限定的な例としては、ポリウレタン接着剤、ポリアクリレート接着剤、およびそれらの組み合わせが挙げられる。好適なポリウレタン接着剤の非限定的な例としては、各々Ｒｏｈｍ  ａｎｄ  Ｈａａｓから入手可能なＭＯＲ−ＦＲＥＥ（商標）７０６Ａ／Ｃ−７９（無溶剤ポリウレタン接着剤）、ＭＯＲ−ＦＲＥＥ（商標）７１５Ａ／ＣＲ−８４（無溶剤ポリエステル系ポリウレタン接着剤）、およびＭＯＲ−ＦＲＥＥ（商標）６９８Ａ／Ｃ−７９（無溶剤ポリエーテル系ポリウレタン接着剤）が挙げられる。好適なポリアクリレート接着剤の非限定的な例は、Ｔｈｅ  Ｄｏｗ  Ｃｈｅｍｉｃａｌ  Ｃｏｍｐａｎｙから入手可能な水性ポリアクリレート接着剤であるＲＯＢＯＮＤ（商標）Ｌ−１６８／ＣＲ３Ａである。
【０１３５】
一実施形態では、接着層は、平方メートル当たり０．５グラム（ｇ／ｍ２）、または１．０ｇ／ｍ２、または１．５ｇ／ｍ２、または１．８ｇ／ｍ２、または１．９ｇ／ｍ２〜２．０ｇ／ｍ２、または２．５ｇ／ｍ２、または３．０ｇ／ｍ２のコーティング重量を有する。
【０１３６】
接着層は、本明細書に開示される２つ以上の実施形態を含み得る。
【０１３７】
一実施形態では、積層体は、１２ｍ／分で０．５５未満、または０．０１、または０．０５、または０．１０、または０．２０、または０．２５〜０．２７、または０．２８、または０．２９、または０．３０、または０．３５、または０．４０、または０．４５、または０．４９、または０．５０、または０．５４、または０．５５のＣＯＦを有する。
【０１３８】
一実施形態では、接着層は、ポリエーテル系ポリウレタン接着剤を含有し、積層体は、１２ｍ／分で０．１０、または０．２０、または０．３０、または０．４０、または０．４５〜０．５４、または０．５５のＣＯＦを有する。
【０１３９】
一実施形態では、接着層は、ポリエステル系ポリウレタン接着剤を含有し、積層体は、１２ｍ／分で０．１０、または０．２０、または０．３０、または０．４０、または０．４５〜０．４９、または０．５０のＣＯＦを有する。
【０１４０】
一実施形態では、積層体は、
第１のフィルムであって、
（１）シーラント層であって、
（Ａ）シーラント層の総重量に基づいて、７０重量％、または７５重量％、または８０重量％、または８５重量％、または９０重量％〜９３重量％、または９４重量％、または９５重量％、または９６重量％、または９７重量％、または９８重量％、または９９重量％、または９９．９重量％のエチレン系ポリマー（エチレンプラストマー／エラストマー、ＬＤＰＥ、ＬＬＤＰＥ、またはそれらの組み合わせなど）、
（Ｂ）シーラント層の総重量に基づいて、０．１重量％、または０．２重量％、または０．３重量％、または０．４重量％、または０．５重量％、または１．０重量％、または１．５重量％、または１．８重量％〜２．０重量％、または２．３重量％、または２．５重量％、または２．８重量％、または３．０重量％、または３．５重量％、または４．０重量％、または４．５重量％、または５．０重量％のスリップ剤ブレンド、および
（Ｃ）任意選択的に、シーラント層の総重量に基づいて、０重量％、または０．０１重量％、または０．０５重量％、または０．１重量％、または０．２重量％〜０．３重量％、または０．４重量％、または０．５重量％、または１．０重量％、または２．０重量％、または３．０重量％、または４．０重量％、または５．０重量％の添加剤、を含有するか、本質的にそれらからなるか、またはそれらからなり、
スリップ剤ブレンドは、
（ｉ）３０，０００ｇ／モル、または４０，０００ｇ／モル、または４５，０００ｇ／モル、または４８，０００ｇ／モル〜４９，０００ｇ／モル、または５０，０００ｇ／モル、または５５，０００ｇ／モル、または６０，０００ｇ／モル、または６５，０００ｇ／モル、または７０，０００ｇ／モル、または７５，０００ｇ／モル、または８０，０００ｇ／モル、または９０，０００ｇ／モル、または１００，０００ｇ／モル、または１５０，０００ｇ／モル、または２００，０００ｇ／モル、または２５０，０００ｇ／モルのＭｎを有する、スリップ剤ブレンドの総重量に基づいて、１重量％、または５重量％、または１０重量％、または１５重量％、または２０重量％〜２５重量％、または３０重量％、または３５重量％、または４０重量％、または４５重量％、または４９重量％、または５０重量％未満の第１のＰＤＭＳ（ジメチルヒドロキシシリル末端ＰＤＭＳなど）、および
（ｉｉ）３００，０００ｇ／モル、または３２０，０００ｇ／モル、または３３０，０００ｇ／モル、または３４０，０００ｇ／モル、または３５０，０００ｇ／モル〜３６０，０００ｇ／モル、または３７０，０００ｇ／モル、または３８０，０００ｇ／モル、または３９０，０００ｇ／モル、または４００，０００ｇ／モル、または４５０，０００ｇ／モル、または５００，０００ｇ／モル、または５５０，０００ｇ／モル、または６００，０００ｇ／モル、または７５０，０００ｇ／モル、または１，０００，０００ｇ／モルのＭｎを有する、スリップ剤ブレンドの総重量に基づいて、５０重量％超、または５１重量％、または５５重量％、または６０重量％、または６５重量％、または７０重量％、または７５重量％〜８０重量％、または８５重量％、または９０重量％、または９５重量％、または９９重量％の第２のＰＤＭＳ（ジメチルビニルシリル末端ＰＤＭＳなど）を含有する、シーラント層、
（２）任意選択的に、シーラント層と接触するコア層であって、第２のエチレン系ポリマー（ＬＬＤＰＥ、ＬＤＰＥ、またはそれらの組み合わせ）、および任意選択的に添加剤を含有する、コア層、
（３）任意選択的に、コア層と接触する剥離層であって、第３のエチレン系ポリマー（ＬＬＤＰＥ、ＬＤＰＥ、またはそれらの組み合わせ）、および任意選択的に添加剤を含有する、剥離層、を含むか、本質的にそれらからなるか、またはそれらからなる、第１のフィルムと、
第２のフィルムであって、ＰＥＴ、ＥＶＯＨコポリマー、ポリアミド、またはそれらの組み合わせから選択される成分を含有する層、および
任意選択的に、第１のフィルムおよび第２のフィルムと接触している接着剤（ポリウレタン接着剤など）を含有する接着層を含む、第２のフィルムと、を含み、
積層体は、次の特性：
（ｉ）シーラント層は、５μｍ、または７μｍ、または１０μｍ〜１５μｍ、または２０μｍ、または２５μｍ、または３０μｍ、または３５μｍ、または４０μｍ、または４５μｍ、または５０μｍの厚さを有する、かつ／あるいは、
（ｉｉ）シーラント層は、第１のフィルムの総体積に基づいて、第１のフィルムの１０体積％、または１５体積％、または２０体積％〜２５体積％、または３０体積％、または４０体積％、または５０体積％、または６０体積％、または７０体積％、または８０体積％、または９０体積％、または９５体積％である、かつ／あるいは、
（ｉｉｉ）コア層は、５μｍ、または８μｍ、または１０μｍ、または１５μｍ、または２０μｍ、または２５μｍ、または３０μｍ〜３５μｍ、または４０μｍ、または４５μｍ、または５０μｍ、または５５μｍ、または６０μｍ、または７０μｍ、または８０μｍの厚さを有する、かつ／あるいは、
（ｉｖ）コア層は、第１のフィルムの総体積に基づいて、第１のフィルムの１０体積％、または１５体積％、または２０体積％、または２５体積％、または３０体積％、または４０体積％、または５０体積％、または６０体積％〜６５体積％、または７０体積％、または８０体積％、または９０体積％である、かつ／あるいは、
（ｖ）剥離層は、５μｍ、または８μｍ、または１０μｍ〜１５μｍ、または２０μｍ、または２５μｍ、または３０μｍ、または３５μｍ、または４０μｍ、または４５μｍ、または５０μｍの厚さを有する、かつ／あるいは、
（ｖｉ）剥離層は、第１のフィルムの総体積に基づいて、第１のフィルムの１０体積％、または１５体積％、または２０体積％〜２５体積％、または３０体積％、または４０体積％、または５０体積％、または６０体積％、または７０体積％、または８０体積％、または９０体積％、または９５体積％である、かつ／あるいは、
（ｖｉｉ）第１のフィルムは、１５μｍ、または２０μｍ、または３０μｍ、または４０μｍ、または５０μｍ〜６０μｍ、または６５μｍ、または７０μｍ、または７５μｍ、または８０μｍ、または８５μｍ、または９０μｍ、または９５μｍ、または１００μｍの厚さを有する、かつ／あるいは、
（ｖｉｉｉ）第２のフィルムは、５μｍ、または８μｍ、または１０μｍ、または１２μｍ、または１５μｍ〜２０μｍ、または２５μｍ、または３０μｍ、または３５μｍ、または４０μｍ、または４５μｍ、または５０μｍの厚さを有する、かつ／あるいは、
（ｉｘ）シーラント層の最も外側の表面は、積層体の最も外側のである、かつ／あるいは、
（ｘ）積層体は、１２ｍ／分でまたは０．０１、または０．０５、または０．１０、または０．２０、または０．２５〜０．２７、または０．２８、または０．２９、または０．３０、または０．３５、または０．４０、または０．４５、または０．４９、または０．５０、または０．５４、または０．５５のＣＯＦを有する、特性のうちの１つ、いくつか、または全てを有する。
【０１４１】
前述の層を含む、本明細書に開示される各層中の成分の合計は、それぞれの層の総重量に基づいて１００重量パーセント（重量％）をもたらすことが理解される。また、前述の層を含む、本明細書に開示される層の各々の体積の合計は、それぞれのフィルムの総体積に基づいて、１００体積パーセント（体積％）をもたらすことが理解される。
【０１４２】
一実施形態では、積層体は、次の構造（ＩＩＩ）：
第１のフィルム／接着層／第２    構造（ＩＩＩ）を有する。
【０１４３】
一実施形態では、第１のフィルムは、シーラント層、コア層、および剥離層を備えた多層フィルムであり、第２のフィルムは、ＰＥＴを含有する単層フィルムであり、積層体は、次の構造（ＩＶ）：
シーラント層／コア層／剥離層／接着層／第２のフィルム構造（ＩＶ）を有する。
【０１４４】
一実施形態では、積層体は、接着層および第２フィルムの１〜１０の繰り返し層を含み、各接着層が、他の接着層（複数可）と同じでも異なっていてもよく、各第２のフィルムが、他の第２のフィルム（複数可）と同じでも異なっていてもよい。さらなる実施形態では、積層体は、次の構造（Ｖ）：
第１のフィルム／接着層／第２のフィルム／接着層／第２のフィルム    構造（Ｖ）
を有する。
【０１４５】
積層体は、本明細書に開示される２つ以上の実施形態を含み得る。
【０１４６】
本開示はまた、パッケージとして積層体を含有する物品を提供する。好適なパッケージの非限定的な例としては、食品パッケージ、および特殊パッケージ（例えば、自立型パウチ、ピローパウチ、およびフィルムに包まれたトレイ）が挙げられる。
【０１４７】
一実施形態では、物品は、ピローパウチである。一実施形態では、ピローパウチは、折り畳まれた積層体の単一シートを含む。内容物が折り重ねられた層の間に置かれた後、次いで、３つの接続されていない縁部がヒートシールされる。ヒートシールとしては、上部シール、底部シール、および中央折り畳みシールが挙げられる。貯蔵スペースは、折り畳まれたシートとヒートシール内との間の領域によって画定される。貯蔵スペースは、周囲環境から封止され、例えば食品用のパウチの内容物を収容する。一実施形態では、ピローパウチは、密閉パウチである。包装は、単一のシートを有するものとして説明されているが、２つ以上のシートが使用され得ることは当業者には容易に明らかであるはずである。一実施形態では、ピローパウチは、垂直型充填シール（ＶＦＦＳ）ラインで形成される。一実施形態では、ピローパウチは、１分当たり９０密封パウチ（ｐ−ｐ−ｍ）超、または１００ｐ−ｐ−ｍ、または１２０ｐ−ｐ−ｍ、または１３０ｐ−ｐ−ｍ、または１４０ｐ−ｐ−ｍ、または１５０ｐ−ｐ−ｍ、または１６０ｐ−ｐ−ｍ〜１７０ｐ−ｐ−ｍ、または１８０ｐ−ｐ−ｍ、または１９０ｐ−ｐ−ｍ、または２００ｐ−ｐ−ｍを形成するＶＦＦＳラインで形成される。
【０１４８】
充填剤は、本明細書に開示される２つ以上の実施形態を含むことができる。
【０１４９】
一例として、これに限定されないが、本開示のいくつかの実施形態について以下の実施例において以下に詳細に説明される。
【実施例】
【０１５０】
実施例で使用される材料を、以下の表１に提供する。
【表１】
2020523220.tif 000005
【０１５１】
多層フィルム試料は、次の条件：平均フィルム厚＝５０μｍ、ブローアップ率（Ｂ．Ｕ．Ｒ．）＝２．５、ダイ直径＝２００ｍｍ、ダイギャップ＝２．５ｍｍ、温度プロファイル−押出機Ａ＝１５０−１７０−２２５−２２５−２２０−２２０°Ｃ、温度プロファイル−押出機Ｂ＝２００−２３５−２４０−２４０−２４０−２３５°Ｃ、温度プロファイル−押出機Ｃ＝２００−２３５−２４５−２４０−２４０−２４０°Ｃ、温度、ダイ＝２２０°Ｃ、コロナ処理＝４０ダイン、出力速度＝１２０ｋｇ／時、および層分布比＝１５：７０：１５（Ａ：Ｂ：Ｃ）、でＡｌｐｉｎｅの共押出ラインで製造される。フィルムバブルを開き、幅４０ｃｍのフィルムロールにカットする。
【０１５２】
層構成を以下の表２に提供する。各多層フィルム構造体は、（Ａ）多層フィルムの１５体積％の体積を有するシーラント層、（Ｂ）多層フィルムの７０体積％の体積を有するコア層、および（Ｃ）多層フィルムの１５体積％の体積を有する剥離層で形成される。多層フィルムは、次の構造：シーラント層（Ａ）／コア層（Ｂ）／剥離層（Ｃ）を有する。シーラント層は、コア層と直接接触しており、コア層は、剥離層と直接接触している。表２では、「ＣＳ」は比較試料を指す。
【０１５３】
各ＰＤＭＳは、ＰＤＭＳがＬＤＰＥマトリックスまたはＬＬＤＰＥマトリックス中に分散しているマスターバッチ（ＭＢ２５−５０２、ＭＢ２５−６３５、ＭＢ２５−０３５、またはＭＢ５０−６１３）の一部としてシーラント層に含まれている。表２は、シーラント層に含まれる各ＰＤＭＳおよびＬＤＰＥ／ＬＬＤＰＥマトリックスの個々の量を提供する。例えば、フィルム実施例１のシーラント層は、シーラント層の総重量に基づいて、ＭＢ２５−５０２（表１に提供されるように、４８，４００ｇ／モルのＭｎを有する）からの０．５重量％のＰＤＭＳ  Ａ、およびＭＢ２５−５０２からの１．５重量％のＬＤＰＥ  Ａを含む。したがって、フィルム実施例１のシーラント層は、シーラント層の総重量に基づいて、総量２．０重量％のＭＢ２５−５０２を含有する。フィルム実施例１のシーラント層はまた、シーラント層の総重量に基づいて、ＭＢ２５−６３５（表１に提供されるように、３５６，７００ｇ／モルのＭｎを有する）からの１．５重量％のＰＤＭＳ  Ｂ、およびＭＢ２５−６３５からの４．５重量％のＬＤＰＥ  Ｂを含む。したがって、フィルム実施例１のシーラント層は、シーラント層の総重量に基づいて、総量６．０重量％のＭＢ２５−６３５を含有する。
【０１５４】
多層フィルム試料を、ＣＯＦについて試験する。結果を以下の表２に示す。
【表２】
2020523220.tif 000006
【０１５５】
表２の多層フィルム試料は、Ｎｏｒｄｍｅｃｃａｎｉｃａ  ＧｒｏｕｐのＬａｂｏ  Ｃｏｍｂｉ（商標）Ｌ４００ラミネーター（パイロットコーター）を介して、接着剤でＰＥＴフィルム（厚さ１２μｍ）に積層されている。積層中、表２の多層フィルム試料を、１．７ｋｇの張力を有する第１の巻き出し機に配置されている第１のテープリールに配置し、ＰＥＴフィルムを、２ｋｇの張力を有する第２の巻き出し機に配置されている第２のテープリールに配置する。ラミネーターは、４５°Ｃに加熱された３つのクロムめっきスチールローラーが装備されている。ＰＥＴフィルムを第１の巻き出し機から巻き出す際にバッチローラーの間に接着剤を注ぐことによって、ＰＥＴフィルムを接着剤でコーティングする。接着剤を、１．９ｇ／ｍ２のコーティング重量でＰＥＴフィルムに塗布する。次いで、接着剤でコーティングされたＰＥＴフィルムを、積層カレンダーおよび圧縮ローラーを介して第２の巻き出し機から巻き出す際に、多層フィルム試料に押し付ける。ラミネーターの速度は１００ｍ／分であり、ニップ温度は５０°Ｃであり、圧力は３バール（３００キロパスカル（ｋＰａ））である。次いで、積層構造体を、４ｋｇの張力を有する巻き取り機シャフトに巻き付ける。積層構造体を、室温（２３°Ｃ）で６日間硬化させる。得られた積層体は、次の構造（Ａ）：多層フィルム試料／接着層／ＰＥＴフィルムを有する。言い換えれば、得られた積層体は、以下の構造（Ａ）：シーラント層／コア層／剥離層／接着層／ＰＥＴフィルムを有する。積層構造体の構成を以下の表３に提供する。
【０１５６】
積層構造体のＣＯＦについて試験する。結果を以下の表３に示す。
【表３】
2020523220.tif 000007
【０１５７】
驚くべきことに、ＰＥＴフィルムと、接着層と、（Ａ）エチレン系ポリマー（ＡＦＦＩＮＩＴＹ（商標）ＰＬ１８８０ＧおよびＬＤＰＥまたはＬＬＤＰＥ）、および（Ｂ）スリップ剤ブレンドであって、（ｉ）３０，０００ｇ／モル〜３００，０００ｇ／モル未満のＭｎを有する第１のＰＤＭＳ（ＰＤＭＳ  Ａ）、および（ｉｉ）３００，０００ｇ／モル〜２，０００，０００ｇ／モルのＭｎを有する第２のＰＤＭＳ（ＰＤＭＳ  Ｂ、ＰＤＭＳ  Ｃ、ＰＤＭＳ  Ｄ）を含有するスリップ剤ブレンドを含有するシーラント層とを備えた積層体（実施例１２〜実施例１９）は、同じＰＥＴフィルムと接着層とを含むが、（Ａ）エチレン系ポリマー（ＡＦＦＩＮＩＴＹ（商標）ＰＬ１８８０ＧおよびＬＤＰＥ）、および（Ｂ）スリップ剤ブレンドではなく単一のスリップ剤（フィルムＣＳ２）を含有するシーラント層とを備えた比較積層体（ＣＳ１０、ＣＳ１５、ＣＳ１７）と比較して、１２ｍ／分でより低い積層体ＣＯＦを有利に呈する（ＭＯＲ−ＦＲＥＥ（商標）６９８Ａ／ＭＯＲ−ＦＲＥＥ（商標）Ｃ−７９を含有する接着層を備えた積層体では＜０．５６）（ＭＯＲ−ＦＲＥＥ（商標）７１５Ａ／ＣＲ−８４を含有する接着層を備えた積層体では＜０．５２）ことを、出願人は見出した。
【０１５８】
次いで、Ｂｏｓｃｈ（商標）垂直型充填シール（ＶＦＦＳ）ライン（モデルＳＶＥ２５２０ＷＲ）で、積層構造体をピローパウチに形成する。ＶＦＦＳラインは、連続運動の垂直袋詰め機である。ＣＳ１５では、ＶＦＦＳラインは、積層体のシーラント層とＶＦＦＳラインの金属製中央供給ブロックとの間の摩擦を低減するために、供給ユニットの中央ブロックの周りにＮｉｔｏ  ＤｅｎｋｏからのＮｉｔｏｆｌｏｎ（商標）接着テープを装備する。折り畳まれた単一片の積層体からピローパウチを形成し、ヒートシールして上部シール、底部シール、および中央折り畳みシールを形成する。ピローパウチは、長さ２３０ｍｍ、幅１５０ｍｍを有する。シールバーの温度１８０°Ｃ、シール時間５０ミリ秒、圧力２．５ｋＮｅｗｔｏｎに設定する。ＶＦＦＳラインの速度は、１分当たりに形成される密閉パウチの数（ｐ−ｐ−ｍ）として測定する。試験中に充填物は使用しない。結果を上の表３に提供する。
【０１５９】
真空を０．６バール（６０ｋＰａ）で適用した密閉タンクで、１０個のピローパウチを水中に置くことによって、ピローパウチの密閉性を試験する。３０秒後、ピローパウチを視覚的に検査する。ピローパウチから気泡が出ない場合、ピローパウチは密閉性とみなす。ピローパウチから気泡が出る場合、ピローパウチは非密閉性とみなす。密封性の割合は、密閉性であると判明したピローパウチの割合である。結果を表３に記録する。
【０１６０】
表３に示されるように、（Ａ）エチレン系ポリマー（ＡＦＦＩＮＩＴＹ（商標）ＰＬ１８８０ＧおよびＬＤＰＥ）、およびスリップ剤ブレンドではなく（Ｂ）単一のスリップ剤を含有するシーラント層（フィルムＣＳ２）を含む比較積層体から作製されたピローパウチは、（ｉ）形成することができない（ＣＳ１０およびＣＳ１７）か、または（ｉｉ）低速（すなわち＜１００ｐｐｍ）で形成されている（ＣＳ１５）。
【０１６１】
驚くべきことに、（Ａ）エチレン系ポリマー（ＡＦＦＩＮＩＴＹ（商標）ＰＬ１８８０ＧおよびＬＤＰＥまたはＬＬＤＰＥ）、ならびに（Ｂ）スリップ剤ブレンドであって、（ｉ）３０，０００ｇ／モル〜３００，０００ｇ／モル未満のＭｎを有する第１のＰＤＭＳ（ＰＤＭＳ  Ａ）、および（ｉｉ）３００，０００ｇ／モル〜２，０００，０００ｇ／モルのＭｎを有する第２のＰＤＭＳ（ＰＤＭＳ  Ｂ、ＰＤＭＳ  Ｃ、またはＰＤＭＳ  Ｄ）を含有するスリップ剤ブレンドを含有するシーラント層を含む積層体から形成されたピローパウチは、ＶＦＦＳラインの最大速度（１７０ｐ−ｐ−ｍ）で形成することができる有利な密封ピローパウチであることを、出願人は見出した。
【０１６２】
本開示は、本明細書に含まれる実施形態および例示に限定されず、実施形態の一部、および異なる実施形態の要素の組み合わせを含むこれらの実施形態の変更された形態を、以下の特許請求の範囲の範疇内に含むことが明確に意図される。
【国際調査報告】
2020523220.tif 000008
2020523220.tif 000009